(57)【特許請求の範囲】
【請求項１】
メラトニン及びパクリタキセルを含む組成物を備える医療用ステント。
【請求項２】
前記ステントが前記組成物を含有及び放出するように構成された１つ又は複数の空洞を備える、請求項１に記載の医療用ステント。
【請求項３】
前記ステントは少なくとも一部がｉｎ ｓｉｔｕで生分解性である材料から作製される、請求項１又は２に記載の医療用ステント。
【請求項４】
前記ステントがマグネシウム系合金を含む、請求項１〜３のいずれか一項に記載の医療用ステント。
【請求項５】
前記ステントは少なくとも一部がｉｎ ｓｉｔｕで非生分解性である材料から作製される、請求項１〜３のいずれか一項に記載の医療用ステント。
【請求項６】
前記ステントは少なくとも一部が前記組成物を備える、請求項１〜５のいずれか一項に記載の医療用ステント。
【請求項７】
前記組成物がパクリタキセル及びメラトニンの徐放を調整するために１つ又は複数の徐放剤をさらに含む、請求項１〜６のいずれか一項に記載の医療用ステント。
【請求項８】
前記徐放剤が、マグネシウム合金、ポリ（グリコール）酸、ポリ（乳酸）又はグリコール酸系ポリマー及び乳酸系ポリマー、コポリマー、ポリカプロラクトン及びポリヒドロキシルアルカノエート、ポリ（ヒドロキシアルカン酸）、ポリ（エチレングリコール）、ポリビニルアルコール、ポリ（オルトエステル）、ポリ（無水物）、ポリ（カーボネート）、ポリアミド、ポリイミド、ポリイミン、ポリ（イミノカーボネート）、ポリ（エチレンイミン）、ポリジオキサン、ポリオキシエチレン（ポリエチレンオキシド）、ポリ（ホスファゼン）、ポリスルホン、脂質、ポリアクリル酸、ポリメチルメタクリレート、ポリアクリルアミド、ポリアクリロニトリル（ポリシアノアクリレート）、ポリＨＥＭＡ、ポリウレタン、ポリオレフィン、ポリスチレン、ポリテレフタレート、ポリエチレン、ポリプロピレン、ポリエーテルケトン、ポリ塩化ビニル、ポリフッ化物、シリコーン、ポリシリケート（生体活性ガラス）、シロキサン（ポリジメチルシロキサン）、ヒドロキシアパタイト、ラクチド−カプロラクトン、天然及び非天然ポリアミノ酸、ポリβ−アミノエステル、アルブミン、アルギン酸塩、セルロース／セルロースアセテート、キチン／キトサン、コラーゲン、フィブリン／フィブリノゲン、ゼラチン、リグニン、タンパク質系ポリマー、ポリ（リシン）、ポリ（グルタメート）、ポリ（マロネート）、ポリ（ヒアルロン酸）、ポリ核酸、多糖、ポリ（ヒドロキシアルカノエート）、ポリイソプレノイド、デンプン系ポリマー、そのコポリマー、直鎖、分岐、超分岐のデンドリマー、その架橋され官能基を有する誘導体、又はアルカリ加水分解した動物性タンパク質若しくは植物性タンパク質と組合せた活性化ポリエチレングリコール系のヒドロゲルのいずれかである、請求項７に記載の医療用ステント。
【請求項９】
前記徐放剤が生分解性ポリ（エステルアミド）コポリマーである、請求項７に記載の医療用ステント。
【請求項１０】
前記メラトニンが、メラトニンと共にある２−ヨードメラトニン、６−クロロメラトニン、６，７−ジクロロ−２−メチルメラトニン及び８−ヒドロキシメラトニンから選ばれる少なくとも１つのメラトニン類似体の混合物である、請求項１〜９のいずれか一項に記載の医療用ステント。
【請求項１１】
前記パクリタキセルが、パクリタキセルと共にある以下の式（ＩＩ）で定義される少なくとも１つのパクリタキセル類似体の混合物である、請求項１〜１０のいずれか一項に記載の医療用ステント；
式（ＩＩ）：
【化１】
0005385785.tif 000010
（式中、Ｒが、プロピオニル、イソブチリル、バレリル、ヘキサノイル、オクタノイル、デカノイル、トリデカノイル、メトキシアセチル、メチルチオアセチル、メチルスルホニルアセチル、アセトキシアセチル、エチルホルミル、モノスクシニル、クロトノイル、アクリロイル、シクロプロパンカルボニル、シクロブタンカルボニル、シクロペンタンカルボニル、シクロヘキサンカルボニル、ヒドロシンナモイル、トランス−シンナモイル、フェニルアセチル、ジフェニルアセチル、ベンゾイル２−クロロベンゾイル、３−クロロベンゾイル、４−クロロベンゾイル、３，４−ジクロロベンゾイル、３，５−ジクロロベンゾイル、２，４−ジクロロベンゾイル、３，５−ジブロモベンゾイル、４−フルオロベンゾイル、３−トリフルオロメチルベンゾイル、４−トリフルオロメチルベンゾイル、３−ニトロベンゾイル、４−ニトロベンゾイル、３−ジメチルアミノベンゾイル、３−メトキシベンゾイル、１−ナフトイル、２−ナフトイル、２−キノリンカルボニル、３−キノリンカルボニル、４−キノリンカルボニル、インドール−３−アセチル、ピロール−２−カルボニル、１−メチル−２−ピロールカルボニル、２−フロイル、５−ブロモフロイル、５−ニトロフロイル、３−チオフェンカルボニル、２−チオフェンカルボニル、２−チオフェンアセチル、ピコリノイル、イソニコチノイル、５，６−ジクロロニコチノイル、２−メチルニコチノイル、６−メチルニコチノイル、５−ブロモニコチノイル、２−ピラジンカルボニル、イソブチリル、バレリル、メトキシアセチル又はシクロヘキサンカルボニルのいずれかである）。
【請求項１２】
前記ステントに存在するメラトニン濃度は０．００５〜２μｇ（メラトニン）／ｍｍ２（両端の値を含む）である、請求項１〜１１のいずれか一項に記載の医療用ステント。
【請求項１３】
前記ステントに存在するパクリタキセル濃度は０．００１〜０．２μｇ（パクリタキセル）／ｍｍ２（両端の値を含む）である、請求項１〜１２のいずれか一項に記載の医療用ステント。
【請求項１４】
ＳＭＣ増殖の阻害に使用するのに好適である、請求項１〜１３のいずれか一項に記載の医療用ステント。
【請求項１５】
前記ＳＭＣ増殖が再狭窄又は狭窄である、請求項１４に記載の医療用ステント。
【請求項１６】
前記ステントが動脈又は静脈内にある、請求項１〜１５のいずれか一項に記載の医療用ステント。
【請求項１７】
前記組成物が、個別投与又は同時投与のためにメラトニン及びパクリタキセルを含む、請求項１〜１６のいずれか一項に記載の医療用ステント。
【請求項１８】
一方がもう一方の上に配置される内層及び外層に、パクリタキセル及びメラトニンが別個に備えられる、請求項１７に記載の医療用ステント。
【請求項１９】
前記内層がメラトニンを含み、前記外層がパクリタキセルを含む、請求項１８に記載の医療用ステント。
【請求項２０】
前記内層がパクリタキセルを含み、前記外層がメラトニンを含む、請求項１８に記載の医療用ステント。
【請求項２１】
前記パクリタキセル内層及びメラトニン外層が徐放剤を欠き、前記ステントが徐放剤を含む最外層を備える、請求項２０に記載の医療用ステント。
【請求項２２】
平滑筋細胞（ＳＭＣ）増殖を処理するための医療用ステントに備えられる薬物の調製のためのメラトニン及びパクリタキセルを含む組成物の使用。
【請求項２３】
前記ステントが請求項２〜６のいずれか一項で規定される、請求項２２に記載の使用。
【請求項２４】
前記組成物が、パクリタキセル及びメラトニンの徐放を調整するために１つ又は複数の徐放剤をさらに含む、請求項２２又は２３に記載の使用。
【請求項２５】
前記徐放剤が、マグネシウム合金、ポリ（グリコール）酸、ポリ（乳酸）又はグリコール酸系ポリマー及び乳酸系ポリマー、コポリマー、ポリカプロラクトン及びポリヒドロキシルアルカノエート、ポリ（ヒドロキシアルカン酸）、ポリ（エチレングリコール）、ポリビニルアルコール、ポリ（オルトエステル）、ポリ（無水物）、ポリ（カーボネート）、ポリアミド、ポリイミド、ポリイミン、ポリ（イミノカーボネート）、ポリ（エチレンイミン）、ポリジオキサン、ポリオキシエチレン（ポリエチレンオキシド）、ポリ（ホスファゼン）、ポリスルホン、脂質、ポリアクリル酸、ポリメチルメタクリレート、ポリアクリルアミド、ポリアクリロニトリル（ポリシアノアクリレート）、ポリＨＥＭＡ、ポリウレタン、ポリオレフィン、ポリスチレン、ポリテレフタレート、ポリエチレン、ポリプロピレン、ポリエーテルケトン、ポリ塩化ビニル、ポリフッ化物、シリコーン、ポリシリケート（生体活性ガラス）、シロキサン（ポリジメチルシロキサン）、ヒドロキシアパタイト、ラクチド−カプロラクトン、天然ポリアミノ酸及び非天然ポリアミノ酸、ポリβ−アミノエステル、アルブミン、アルギン酸塩、セルロース／セルロースアセテート、キチン／キトサン、コラーゲン、フィブリン／フィブリノゲン、ゼラチン、リグニン、タンパク質系ポリマー、ポリ（リシン）、ポリ（グルタメート）、ポリ（マロネート）、ポリ（ヒアルロン酸）、ポリ核酸、多糖、ポリ（ヒドロキシアルカノエート）、ポリイソプレノイド、デンプン系ポリマー、そのコポリマー、直鎖、分岐、超分岐のデンドリマー、その架橋され官能基を有する誘導体、又はアルカリ加水分解した動物性タンパク質若しくは植物性タンパク質と組合せた活性化ポリエチレングリコール系のヒドロゲルのいずれかである、請求項２４に記載の使用。
【請求項２６】
前記徐放剤が生分解性ポリ（エステルアミド）コポリマーである、請求項２４に記載の使用。
【請求項２７】
前記メラトニンが、メラトニンと共にある２−ヨードメラトニン、６−クロロメラトニン、６，７−ジクロロ−２−メチルメラトニン及び８−ヒドロキシメラトニンから選ばれる少なくとも１つのメラトニン類似体の混合物である、請求項２２〜２６のいずれか一項に記載の使用。
【請求項２８】
前記パクリタキセルが、パクリタキセルと共にある以下の式（ＩＩ）で定義される少なくとも１つのパクリタキセル類似体の混合物である、請求項２２〜２７のいずれか一項に記載の使用；
式（ＩＩ）
【化２】
0005385785.tif 000011
（式中、Ｒが、プロピオニル、イソブチリル、バレリル、ヘキサノイル、オクタノイル、デカノイル、トリデカノイル、メトキシアセチル、メチルチオアセチル、メチルスルホニルアセチル、アセトキシアセチル、エチルホルミル、モノスクシニル、クロトノイル、アクリロイル、シクロプロパンカルボニル、シクロブタンカルボニル、シクロペンタンカルボニル、シクロヘキサンカルボニル、ヒドロシンナモイル、トランス−シンナモイル、フェニルアセチル、ジフェニルアセチル、ベンゾイル２−クロロベンゾイル、３−クロロベンゾイル、４−クロロベンゾイル、３，４−ジクロロベンゾイル、３，５−ジクロロベンゾイル、２，４−ジクロロベンゾイル、３，５−ジブロモベンゾイル、４−フルオロベンゾイル、３−トリフルオロメチルベンゾイル、４−トリフルオロメチルベンゾイル、３−ニトロベンゾイル、４−ニトロベンゾイル、３−ジメチルアミノベンゾイル、３−メトキシベンゾイル、１−ナフトイル、２−ナフトイル、２−キノリンカルボニル、３−キノリンカルボニル、４−キノリンカルボニル、インドール−３−アセチル、ピロール−２−カルボニル、１−メチル−２−ピロールカルボニル、２−フロイル、５−ブロモフロイル、５−ニトロフロイル、３−チオフェンカルボニル、２−チオフェンカルボニル、２−チオフェンアセチル、ピコリノイル、イソニコチノイル、５，６−ジクロロニコチノイル、２−メチルニコチノイル、６−メチルニコチノイル、５−ブロモニコチノイル、２−ピラジンカルボニル、イソブチリル、バレリル、メトキシアセチル又はシクロヘキサンカルボニルのいずれかである）。
【請求項２９】
前記ステントに存在するメラトニン濃度は０．００５〜２μｇ（メラトニン）／ｍｍ２（両端の値を含む）である、請求項２２〜２８のいずれか一項に記載の使用。
【請求項３０】
前記ステントに存在するパクリタキセル濃度は０．００１〜０．２μｇ（パクリタキセル）／ｍｍ２（両端の値を含む）である、請求項２２〜２９のいずれか一項に記載の使用。
【請求項３１】
前記ＳＭＣ増殖が再狭窄又は狭窄である、請求項２２〜３０のいずれか一項に記載の使用。
【請求項３２】
前記ステントが動脈又は静脈内にある、請求項２２〜３１のいずれか一項に記載の使用。
【請求項３３】
前記組成物が、個別投与又は同時投与のためのメラトニン及びパクリタキセルを含む、請求項２２〜３２のいずれか一項に記載の使用。
【請求項３４】
一方がもう一方の上に配置される内層及び外層に、パクリタキセル及びメラトニンが別個に備えられる、請求項３３に記載の使用。
【請求項３５】
前記内層がメラトニンを含み、前記外層がパクリタキセルを含む、請求項３４に記載の使用。
【請求項３６】
前記内層がパクリタキセルを含み、前記外層がメラトニンを含む、請求項３４に記載の使用。
【請求項３７】
前記パクリタキセル内層及びメラトニン外層が徐放剤を欠き、前記ステントが少なくとも１つの徐放剤を含む別個の最外層を備える、請求項３６に記載の使用。
【発明の詳細な説明】
【技術分野】
【０００１】
本発明は、被験者の血管腔を広げ、且つその中での再狭窄を治療するのに有用なステントに関する。
【背景技術】
【０００２】
ステントは、閉塞を緩和するために血管腔内に導入される管状構造体として一般的に使用される。一般的にステントは、広がっていない状態で血管腔に挿入され、それからｉｎ  ｓｉｔｕで自動的に（又は二次的な装置を利用して）広がる。
【０００３】
血管腔を広げるのにステントのみが使用されると、再狭窄（再−狭窄）が発生する危険性がある。独立型血管形成後の動脈硬化症の冠動脈の再狭窄は、６ヶ月以内で患者の１０％〜５０％に起こり、さらに血管形成又は冠動脈バイパス移植をする必要がある。現在、ベアステント（bare stent：被覆されていないステント）（薬剤を全く含まない）を取り付けるプロセスは、動脈硬化によって閉塞した動脈を開通させると共に、常在している冠動脈の平滑筋細胞（ＳＭＣ）も傷つける。この外傷に対して、付着性血小板、浸潤性マクロファージ、白血球、又は平滑筋細胞（ＳＭＣ）自体が細胞由来の増殖因子を放出し、その後内膜ＳＭＣが増殖し、内弾性板を介して血管内膜域に移動する。さらに、３ヶ月〜６ヶ月間にわたる内膜ＳＭＣの増殖及び過形成、並びに最も重要なことには大量の細胞外マトリクスの産生によって、冠動脈の血流を有意に閉塞させるのに十分な血管間隙の充填及び狭窄が起こる。
【０００４】
再狭窄を軽減又は予防するために、ステントは、ＳＭＣ増殖阻害剤、即ちメラトニン及びパクリタキセルを広げた血管壁に直接送達する手段を備える。このような送達手段には例えば、ステントの支柱、ステントグラフト、グラフト、ステントカバー若しくはシースを介して、ステント若しくはグラフトに薬剤を保持させるために、又は微小孔若しくはチャネルを含有するように改良されたステント金属若しくはグラフト本体に薬剤を閉じ込めるためのポリマー（生分解性及び非生分解性）を有する組成物が含まれる。他の送達手段には、溶液化学技法（例えばＣａｒｍｅｄａプロセス）又は乾燥化学技法（例えば高周波プラズマ重合等の蒸着法）及びそれらの組合せによる、薬剤とステントとの共有結合が含まれる。幾つかの送達手段の例は、特許文献１で言及される。
【０００５】
ＳＭＣ増殖阻害剤としては、シロリムス（又は免疫抑制剤であるラパマイシン）及びパクリタキセル（又は抗増殖剤、抗血管新生剤であるタキソール）が挙げられる。バルーン血管障害の動物モデルで血管内膜筋の肥厚化を低減する能力を示す他の作用物質は、ヘパリン、アンギオペプチン（ソマトスタチン類似体）、カルシウムチャネル遮断剤、アンギオテンシン変換酵素阻害剤（カプトプリル、シラザプリル）、シクロスポリンＡ、トラピジル（抗狭心症剤、抗血小板剤）、テルビナフィン（抗真菌剤）、コルヒチン（抗チューブリン剤、抗増殖剤）、並びにｃ−ｍｙｃ及びｃ−ｍｙｂアンチセンスオリゴヌクレオチドである。
【０００６】
当該技術分野の阻害剤の課題は、治癒遅延（非特許文献１）及びポリマー関連高血圧（hypertensitivity）反応（非特許文献２）である。このことが、遅延、潜在的に致命的な血栓形成の危険性を増大させる（非特許文献３）。
【先行技術文献】
【特許文献】
【０００７】
【特許文献１】米国特許第６，５９９，３１４号
【非特許文献】
【０００８】
【非特許文献１】Farb A, et al. Circulation 2001; 104:473-479
【非特許文献２】Virmani R et al. Circulation 2004; 109:r8-r42.
【非特許文献３】Virmani R et al., Liistro F, Colombo A. Heart 2001; 86:262-264.
【発明の概要】
【発明が解決しようとする課題】
【０００９】
従来技術を鑑みて、ステントを介して送達される、新型の狭窄及び再狭窄阻害剤を必要としている。
【課題を解決するための手段】
【００１０】
本発明の一実施の形態は、メラトニン及びパクリタキセルを含む組成物を備える医療用ステントである。
【００１１】
本発明の別の実施の形態は、上記組成物を含有及び放出するように構成された１つ又は複数の空洞を備える、上記医療用ステントである。
【００１２】
本発明の別の実施の態様は、少なくとも一部がｉｎ  ｓｉｔｕで生分解性である材料から作製される、上記医療用ステントである。
【００１３】
本発明の別の実施の形態は、マグネシウム系合金を含む、上記医療用ステントである。
【００１４】
本発明の別の実施の形態は、少なくとも一部がｉｎ  ｓｉｔｕで非生分解性である材料から作製される、上記医療用ステントである。
【００１５】
本発明の別の実施の形態は、少なくとも一部が上記組成物を備える、上記医療用ステントである。
【００１６】
本発明の別の実施の形態は、平滑筋細胞（ＳＭＣ）増殖を処理するための医療用ステントを提供するための、薬物の調製のためのメラトニン及びパクリタキセルを含む組成物の使用である。
【００１７】
本発明の別の実施の形態は、上記ステントが上記で定義されるようなものである、上記使用である。
【００１８】
本発明の別の実施の形態は、ａ）少なくとも１つの医療用ステントと、ｂ）メラトニン及びパクリタキセルを含む組成物とを含むキットである。
【００１９】
本発明の別の実施の形態は、上記ステントが上記で定義されるようなものである、上記キットである。
【００２０】
本発明の別の実施の形態は、上記組成物が、阻害剤の徐放を容易にするために１つ又は複数の徐放剤をさらに含む、上記の医療用ステント、使用又はキットである。
【００２１】
本発明の別の実施の形態は、上記組成物が、パクリタキセル及びメラトニンの徐放を容易にするために１つ又は複数の徐放剤をさらに含む、上記の医療用ステント、使用又はキットである。
【００２２】
本発明の別の実施の形態は、上記組成物が、パクリタキセル及びメラトニンの徐放を調整するために１つ又は複数の徐放剤をさらに含む、上記の医療用ステント、使用又はキットである。
【００２３】
本発明の別の実施の形態は、上記徐放剤が、マグネシウム合金、ポリ（グリコール）酸、ポリ（乳酸）又は一般的グリコール酸系ポリマー及び乳酸系ポリマー、コポリマー、ポリカプロラクトン及び一般的ポリヒドロキシルアルカノエート、ポリ（ヒドロキシアルカン酸）、ポリ（エチレングリコール）、ポリビニルアルコール、ポリ（オルトエステル）、ポリ（無水物）、ポリ（カーボネート）、ポリアミド、ポリイミド、ポリイミン、ポリ（イミノカーボネート）、ポリ（エチレンイミン）、ポリジオキサン、ポリオキシエチレン（ポリエチレンオキシド）、ポリ（ホスファゼン）、ポリスルホン、脂質、ポリアクリル酸、ポリメチルメタクリレート、ポリアクリルアミド、ポリアクリロニトリル（ポリシアノアクリレート）、ポリＨＥＭＡ、ポリウレタン、ポリオレフィン、ポリスチレン、ポリテレフタレート、ポリエチレン、ポリプロピレン、ポリエーテルケトン、ポリ塩化ビニル、ポリフッ化物、シリコーン、ポリシリケート（生体活性ガラス）、シロキサン（ポリジメチルシロキサン）、ヒドロキシアパタイト、ラクチド−カプロラクトン、天然及び非天然ポリアミノ酸、ポリβ−アミノエステル、アルブミン、アルギン酸塩、セルロース／セルロースアセテート、キチン／キトサン、コラーゲン、フィブリン／フィブリノゲン、ゼラチン、リグニン、タンパク質系ポリマー、ポリ（リシン）、ポリ（グルタメート）、ポリ（マロネート）、ポリ（ヒアルロン酸）、ポリ核酸、多糖、ポリ（ヒドロキシアルカノエート）、ポリイソプレノイド、デンプン系ポリマー、そのコポリマー、直鎖、分岐、超分岐のデンドリマー、その架橋され官能基を有する誘導体、又はアルカリ加水分解した動物性タンパク質若しくは植物性タンパク質と組合せた活性化ポリエチレングリコール系のヒドロゲルのいずれかである、上記の医療用ステント、使用又はキットである。
【００２４】
本発明の別の実施の形態は、上記徐放剤が生分解性ポリ（エステルアミド）コポリマーである、上記の医療用ステント、使用又はキットである。
【００２５】
本発明の別の実施の形態は、上記メラトニンが、任意でメラトニンと共にある少なくとも１つのメラトニン類似体の混合物である、上記の医療用ステント、使用又はキットである。
【００２６】
本発明の別の実施の形態は、上記メラトニンが、任意で少なくとも１つのメラトニン類似体と共にあるメラトニンの混合物である、上記の医療用ステント、使用又はキットである。
【００２７】
本発明の別の実施の形態は、上記パクリタキセルが、任意でパクリタキセルと共にある少なくとも１つのパクリタキセル類似体の混合物である、上記の医療用ステント、使用又はキットである。
【００２８】
本発明の別の実施の形態は、上記パクリタキセルが、任意で少なくとも１つのパクリタキセル類似体と共にあるパクリタキセルの混合物である、上記の医療用ステント、使用又はキットである。
【００２９】
本発明の別の実施の形態は、メラトニン類似体が２−ヨードメラトニン、６−クロロメラトニン、６，７−ジクロロ−２−メチルメラトニン及び８−ヒドロキシメラトニンのいずれかである、上記の医療用ステント、使用又はキットである。
【００３０】
本発明の別の実施の形態は、パクリタキセル類似体が、式（ＩＩ）：
【００３１】
【化１】
0005385785.tif 000002
【００３２】
（式中、Ｒが、プロピオニル、イソブチリル、バレリル、ヘキサノイル、オクタノイル、デカノイル、トリデカノイル、メトキシアセチル、メチルチオアセチル、メチルスルホニルアセチル、アセトキシアセチル、エチルホルミル、モノスクシニル、クロトノイル、アクリロイル、シクロプロパンカルボニル、シクロブタンカルボニル、シクロペンタンカルボニル、シクロヘキサンカルボニル、ヒドロシンナモイル、トランス−シンナモイル、フェニルアセチル、ジフェニルアセチル、ベンゾイル２−クロロベンゾイル、３−クロロベンゾイル、４−クロロベンゾイル、３，４−ジクロロベンゾイル、３，５−ジクロロベンゾイル、２，４−ジクロロベンゾイル、３，５−ジブロモベンゾイル、４−フルオロベンゾイル、３−トリフルオロメチルベンゾイル、４−トリフルオロメチルベンゾイル、３−ニトロベンゾイル、４−ニトロベンゾイル、３−ジメチルアミノベンゾイル、３−メトキシベンゾイル、１−ナフトイル、２−ナフトイル、２−キノリンカルボニル、３−キノリンカルボニル、４−キノリンカルボニル、インドール−３−アセチル、ピロール−２−カルボニル、１−メチル−２−ピロールカルボニル、２−フロイル、５−ブロモフロイル、５−ニトロフロイル、３−チオフェンカルボニル、２−チオフェンカルボニル、２−チオフェンアセチル、ピコリノイル、イソニコチノイル、５，６−ジクロロニコチノイル、２−メチルニコチノイル、６−メチルニコチノイル、５−ブロモニコチノイル、２−ピラジンカルボニル、イソブチリル、バレリル、メトキシアセチル又はシクロヘキサンカルボニルのいずれかである）を有する化合物である、上記の医療用ステント、使用又はキットである。
【００３３】
本発明の別の実施の形態は、上記組成物が、個別又は同時投与のためにメラトニン及びパクリタキセルを含む、上記の医療用ステント、使用又はキットである。
【００３４】
本発明の別の実施の形態は、一方がもう一方の上に配置される内層及び外層に、パクリタキセル及びメラトニンが別個に備えられる、上記の医療用ステント、使用又はキットである。
【００３５】
本発明の別の実施の形態は、内層がメラトニンを含み、外層がパクリタキセルを含む、上記の医療用ステント、使用又はキットである。
【００３６】
本発明の別の実施の形態は、内層がパクリタキセルを含み、外層がメラトニンを含む、上記の医療用ステント、使用又はキットである。
【００３７】
本発明の別の実施の形態は、パクリタキセル内層及びメラトニン外層が徐放剤を欠き、上記ステントが、少なくとも１つの徐放剤を含む別個の最外層を備える、上記の医療用ステント、使用又はキットである。
【００３８】
本発明の別の実施の形態は、ステントに存在するメラトニン濃度が０．００５〜２μｇ（メラトニン）／ｍｍ２（両端の値を含む）である、上記の医療用ステント、使用又はキットである。
【００３９】
本発明の別の実施の形態は、ステントに存在するパクリタキセル濃度が０．００１〜０．２μｇ（パクリタキセル）／ｍｍ２（両端の値を含む）である、上記の医療用ステント、使用又はキットである。
【００４０】
本発明の別の実施の形態は、ＳＭＣ増殖の阻害に使用するのに好適な、上記の医療用ステント、使用又はキットである。
【００４１】
本発明の別の実施の形態は、上記ＳＭＣ増殖が再狭窄又は狭窄である、上記の医療用ステント、使用又はキットである。
【００４２】
本発明の別の実施の形態は、上記ステントが動脈又は静脈内に配置される、上記の医療用ステント、使用又はキットである。
【図面の簡単な説明】
【００４３】
【図１】Ｇ６６／１１−血管造影画像を示す。左側：ＬＡＤ及びＣＸ動脈へのステント移植後の画像、右側：４週間後の対照血管造影画像。
【図２】Ｇ６６／１１−ＬＡＤ組織画像を示す。１つのステント当たり３つのサンプル。ＨＥ及びマッソンゴールドナー染色。
【図３】Ｇ６６／１２−血管造影画像を示す。左側：ＬＡＤ及びＣＸ動脈へのステント移植後の画像、右側：４週間後の対照血管造影画像。
【図４】Ｇ６６／１２−ＬＡＤ組織画像を示す。１つのステント当たり３つのサンプル。ＨＥ及びマッソンゴールドナー染色。
【図５】Ｇ６６／１３−血管造影画像を示す。左側：ＬＡＤ及びＣＸ動脈へのステント移植後の画像、右側：４週間後の対照血管造影画像。
【図６】Ｇ６６／１３−ＬＡＤ組織画像を示す。１つのステント当たり３つのサンプル。ＨＥ及びマッソンゴールドナー染色。
【図７】Ｇ６６／１４−血管造影画像を示す。左側：ＬＡＤ及びＣＸ動脈へのステント移植後の画像、右側：４週間後の対照血管造影画像。
【図８】Ｇ６６／１４−ＬＡＤ組織画像を示す。１つのステント当たり３つのサンプル。ＨＥ及びマッソンゴールドナー染色。
【図９】Ｇ６６／１５−血管造影画像を示す。左側：ＬＡＤ及びＣＸ動脈へのステント移植後の画像、右側：４週間後の対照血管造影画像。
【図１０】Ｇ６６／１５−ＣＸ組織画像を示す。１つのステント当たり３つのサンプル。ＨＥ及びマッソンゴールドナー染色。
【図１１】Ｇ６６／１６−血管造影画像を示す。左側：ＬＡＤ及びＣＸ動脈へのステント移植後の画像、右側：４週間後の対照血管造影画像。
【図１２】Ｇ６６／１６−ＣＸ組織画像を示す。１つのステント当たり３つのサンプル。ＨＥ及びマッソンゴールドナー染色。
【図１３】Ｇ６６／１７−血管造影画像を示す。左側：ＬＡＤ及びＣＸ動脈へのステント移植後の画像、右側：４週間後の対照血管造影画像。
【図１４】Ｇ６６／１７−ＣＸ組織画像を示す。１つのステント当たり３つのサンプル。ＨＥ及びマッソンゴールドナー染色。
【図１５】Ｇ６６／１８−血管造影画像を示す。左側：ＬＡＤ及びＣＸ動脈へのステント移植後の画像、右側：４週間後の対照血管造影画像。
【図１６】Ｇ６６／１８−ＣＸ組織画像を示す。１つのステント当たり３つのサンプル。ＨＥ及びマッソンゴールドナー染色。
【図１７】Ｇ６６／３５−血管造影画像を示す。左側：ＬＡＤ及びＣＸ動脈へのステント移植後の画像、右側：４週間後の対照血管造影画像。
【図１８】Ｇ６６／３５−ＬＡＤ組織画像を示す。１つのステント当たり３つのサンプル。ＨＥ及びマッソンゴールドナー染色。
【図１９】Ｇ６６／３５−ＣＸ組織画像を示す。１つのステント当たり３つのサンプル。ＨＥ及びマッソンゴールドナー染色。
【図２０】Ｇ６６／３６−血管造影画像を示す。左側：ＬＡＤ及びＣＸ動脈へのステント移植後の画像、右側：４週間後の対照血管造影画像。
【図２１】Ｇ６６／３６−ＬＡＤ組織画像を示す。１つのステント当たり３つのサンプル。ＨＥ及びマッソンゴールドナー染色。
【図２２】Ｇ６６／３６−ＣＸ組織画像を示す。１つのステント当たり３つのサンプル。ＨＥ及びマッソンゴールドナー染色。
【図２３】Ｇ６６／３７−血管造影画像を示す。左側：ＬＡＤ及びＣＸ動脈へのステント移植後の画像、右側：４週間後の対照血管造影画像。
【図２４】Ｇ６６／３７−ＬＡＤ組織画像を示す。１つのステント当たり３つのサンプル。ＨＥ及びマッソンゴールドナー染色。
【図２５】Ｇ６６／３７−ＣＸ組織画像を示す。１つのステント当たり３つのサンプル。ＨＥ及びマッソンゴールドナー染色。
【図２６】Ｇ６６／３９−血管造影画像を示す。左側：ＬＡＤ及びＣＸ動脈へのステント移植後の画像、右側：４週間後の対照血管造影画像。
【図２７】Ｇ６６／３９−ＬＡＤ組織画像を示す。１つのステント当たり３つのサンプル。ＨＥ及びマッソンゴールドナー染色。
【図２８】Ｇ６６／３９−ＣＸ組織画像を示す。１つのステント当たり３つのサンプル。ＨＥ及びマッソンゴールドナー染色。
【図２９】Ｇ６６／４０−血管造影画像を示す。左側：ＬＡＤ及びＣＸ動脈へのステント移植後の画像、右側：４週間後の対照血管造影画像。
【図３０】Ｇ６６／４０−ＬＡＤ組織画像を示す。１つのステント当たり３つのサンプル。ＨＥ及びマッソンゴールドナー染色。
【図３１】Ｇ６６／４０−ＣＸ組織画像を示す。１つのステント当たり３つのサンプル。ＨＥ及びマッソンゴールドナー染色。
【図３２】Ｇ６６／４１−血管造影画像を示す。左側：ＬＡＤ及びＣＸ動脈へのステント移植後の画像、右側：４週間後の対照血管造影画像。
【図３３】Ｇ６６／４１−ＬＡＤ組織画像を示す。１つのステント当たり３つのサンプル。ＨＥ及びマッソンゴールドナー染色。
【図３４】Ｇ６６／４１−ＣＸ組織画像を示す。１つのステント当たり３つのサンプル。ＨＥ及びマッソンゴールドナー染色。
【図３５】Ｇ６６／４２−血管造影画像を示す。左側：ＬＡＤ及びＣＸ動脈へのステント移植後の画像、右側：４週間後の対照血管造影画像。
【図３６】Ｇ６６／４２−ＬＡＤ組織画像を示す。１つのステント当たり３つのサンプル。ＨＥ及びマッソンゴールドナー染色。
【図３７】Ｇ６６／４２−ＣＸ組織画像を示す。１つのステント当たり３つのサンプル。ＨＥ及びマッソンゴールドナー染色。
【図３８】Ｇ６６／４３−血管造影画像を示す。左側：ＬＡＤ及びＣＸ動脈へのステント移植後の画像、右側：４週間後の対照血管造影画像。
【図３９】Ｇ６６／４３−ＬＡＤ組織画像を示す。１つのステント当たり３つのサンプル。ＨＥ及びマッソンゴールドナー染色。
【図４０】Ｇ６６／４３−ＣＸ組織画像を示す。１つのステント当たり３つのサンプル。ＨＥ及びマッソンゴールドナー染色。
【図４１】Ｇ６６／４５−血管造影画像を示す。左側：ＬＡＤ及びＣＸ動脈へのステント移植後の画像、右側：４週間後の対照血管造影画像。
【図４２】Ｇ６６／４５−ＬＡＤ組織画像を示す。１つのステント当たり３つのサンプル。ＨＥ及びマッソンゴールドナー染色。
【図４３】Ｇ６６／４５−ＣＸ組織画像を示す。１つのステント当たり３つのサンプル。ＨＥ及びマッソンゴールドナー染色。
【図４４】Ｇ６６／４６−血管造影画像を示す。左側：ＬＡＤ及びＣＸ動脈へのステント移植後の画像、右側：４週間後の対照血管造影画像。
【図４５】Ｇ６６／４６−ＬＡＤ組織画像を示す。１つのステント当たり３つのサンプル。ＨＥ及びマッソンゴールドナー染色。
【図４６】Ｇ６６／４６−ＣＸ組織画像を示す。１つのステント当たり３つのサンプル。ＨＥ及びマッソンゴールドナー染色。
【図４７】Ｇ６６／３４−血管造影画像を示す。左側：ＬＡＤ及びＣＸ動脈へのステント移植後の画像、右側：４週間後の対照血管造影画像。
【図４８】Ｇ６６／３４−ＬＡＤ組織画像を示す。１つのステント当たり３つのサンプル。ＨＥ及びマッソンゴールドナー染色。
【図４９】Ｇ６６／２８−血管造影画像を示す。左側：ＬＡＤ及びＣＸ動脈へのステント移植後の画像、右側：４週間後の対照血管造影画像。
【図５０】Ｇ６６／２８−ＬＡＤ組織画像を示す。１つのステント当たり３つのサンプル。ＨＥ及びマッソンゴールドナー染色。
【図５１】Ｇ６６／２９−血管造影画像を示す。左側：ＬＡＤ及びＣＸ動脈へのステント移植後の画像、右側：４週間後の対照血管造影画像。
【図５２】Ｇ６６／２９−ＬＡＤ組織画像を示す。１つのステント当たり３つのサンプル。ＨＥ及びマッソンゴールドナー染色。
【図５３】Ｇ６６／３０−血管造影画像を示す。左側：ＬＡＤ及びＣＸ動脈へのステント移植後の画像、右側：４週間後の対照血管造影画像。
【図５４】Ｇ６６／３０−ＬＡＤ組織画像を示す。１つのステント当たり３つのサンプル。ＨＥ及びマッソンゴールドナー染色。
【図５５】Ｇ６６／３１−血管造影画像を示す。左側：ＬＡＤ及びＣＸ動脈へのステント移植後の画像、右側：４週間後の対照血管造影画像。
【図５６】Ｇ６６／３１−ＣＸ組織画像を示す。１つのステント当たり３つのサンプル。ＨＥ及びマッソンゴールドナー染色。
【図５７】Ｇ６６／３２−血管造影画像を示す。左側：ＬＡＤ及びＣＸ動脈へのステント移植後の画像、右側：４週間後の対照血管造影画像。
【図５８】Ｇ６６／３２−ＣＸ組織画像を示す。１つのステント当たり３つのサンプル。ＨＥ及びマッソンゴールドナー染色。
【図５９】Ｇ６６／３３−血管造影画像を示す。左側：ＬＡＤ及びＣＸ動脈へのステント移植後の画像、右側：４週間後の対照血管造影画像。
【図６０】Ｇ６６／３３−ＣＸ組織画像を示す。１つのステント当たり３つのサンプル。ＨＥ及びマッソンゴールドナー染色。
【図６１】Ｇ６６／３４−血管造影画像を示す。左側：ＬＡＤ及びＣＸ動脈へのステント移植後の画像、右側：４週間後の対照血管造影画像。
【図６２】Ｇ６６／３４−ＣＸ組織画像を示す。１つのステント当たり３つのサンプル。ＨＥ及びマッソンゴールドナー染色。
【図６３】ヒト冠動脈の平滑筋細胞のＣｅｌｌＴｉｔｅｒ  ９６一液型細胞増殖アッセイの較正を示す図である。ＯＤ４９０ｎｍは、４９０ｎｍで記録された吸光単位である。分析前に２４時間、１０ｎｇ／ｍｌのＰＤＧＦ−ＢＢで細胞を刺激した。
【図６４】１ｍＭのメラトニンによって、ヒト冠動脈の平滑筋細胞の増殖が阻害される。測定前に２４時間、１０ｎｇ／ｍｌのＰＤＧＦ−ＢＢで細胞を刺激した。ＯＤ４９０ｎｍは、４９０ｎｍで記録された吸光単位である。ＤＭＳＯ：陰性対照、０．１％の純ＤＭＳＯと共に細胞をインキュベートした。誤差バーは標準偏差（ＳＤ）を表す。全てのサンプルを三重（トリプリケート）で作製した。
【図６５】最大１０ｍＭのメラトニンによって、培養物中のヒト冠動脈の平滑筋細胞の数が強く減少した。測定前に１２０時間（５日間）、メラトニンと共に細胞をプレインキュベートし、測定前に２４時間又は４８時間、１０ｎｇ／ｍｌのＰＤＧＦ−ＢＢで刺激した。ＯＤ４９０ｎｍは、４９０ｎｍで記録された吸光単位である。誤差バーは標準偏差（ＳＤ）を表す。全てのサンプルを三重（トリプリケート）で評価した。
【図６６Ａ】メラトニンによって、培養物中のヒト冠動脈の内皮細胞の増殖が強く阻害される。Ｍ、メラトニン；ＯＤ４９０ｎｍは、４９０ｎｍで記録された吸光単位である。測定前に３６時間、細胞をインキュベートし、１０ｎｇ／ｍｌのＶＥＧＦ−Ａで２４時間又は４８時間刺激した。ＤＭＳＯ：陰性対照、細胞を１％の純ＤＭＳＯと共にインキュベートした。
【図６６Ｂ】メラトニンによって、培養物中のヒト冠動脈の内皮細胞の増殖が強く阻害される。Ｍ、メラトニン；ＯＤ４９０ｎｍは、４９０ｎｍで記録された吸光単位である。測定前に４８時間、細胞をインキュベートし、ＶＥＧＦ−Ａ（１０ｎｇ／ｍｌ）で２４時間刺激した。誤差バーは標準偏差（ＳＤ）を表す。全てのサンプルを三重（トリプリケート）で評価した。
【図６７Ａ】漸増濃度のメラトニンは、ＨＣＡＥＣに対する細胞毒性効果を全く誘導しない。Ｍ：メラトニン；ＲＦＵは、５６０ｎｍの励起波長及び５９０ｎｍの発光波長で記録された蛍光単位である。誤差バーは標準偏差（ＳＤ）を表す。全てのサンプルを三重（トリプリケート）で評価した。
【図６７Ｂ】漸増濃度のメラトニンは、ＨＣＡＳＭＣに対する細胞毒性効果を全く誘導しない。Ｍ：メラトニン；ＲＦＵは、５６０ｎｍの励起波長及び５９０ｎｍの発光波長で記録された蛍光単位である。誤差バーは標準偏差（ＳＤ）を表す。全てのサンプルを三重（トリプリケート）で評価した。
【図６８】メラトニンによって、ＶＥＧＦ−Ａで刺激されたＨＵＶＥＣの［３Ｈ］−チミジンの取り込みが阻害される。Ｍ：メラトニン；ｃｐｍは、ベータ−カウンタを使用して各サンプルで記録された計数である。誤差バーは標準偏差（ＳＤ）を表す。全てのサンプルを三重（トリプリケート）で評価した。
【図６９】メラトニンは、ヒト冠動脈内皮細胞のＶＥＧＦ−Ａへの移動に影響を与えない。移動前に４８時間、２ｍＭのメラトニンと共に、ヒト冠動脈内皮細胞をインキュベートした。細胞を１０ｎｇ／ｍｌのＶＥＧＦ−Ａへと４時間（方法を参照されたい）移動させた。メラトニン処理細胞では、上方チャンバー及び下方チャンバーの両方でメラトニン（２ｍＭ）が存在した。誤差バーは、１群当たりの３０倍率視野で計測された細胞数／グリッドの標準偏差を表す。
【発明を実施するための形態】
【００４４】
別途定義しなければ、本明細書で使用される全ての技術用語及び科学用語は、当業者に一般的に理解されるものと同じ意味を有する。本明細書に言及される全ての刊行物は、参照によって本明細書に援用される。本明細書に言及される全ての特許及び特許出願は、図面を含む全体で参照により本明細書に援用される。
【００４５】
冠詞「或る（a）」及び「或る（an）」は、１つ又は２つ以上、即ち少なくとも１つの冠詞の文法上の対象を表すのに本明細書で用いられる。例えば「或るステント」は１つのステント又は２つ以上のステントを意味する。
【００４６】
本願を通して、用語「約」は、値が、その値を求めるのに用いる装置又は方法に関する誤差の標準偏差を含むことを示すのに用いられる。
【００４７】
端点による数値範囲の列挙は、全ての整数及び必要に応じてその範囲内に含まれる有理数を含む（例えば、１〜５は、例としてステントの数を表す場合、１、２、３、４を含むことができ、例として投与濃度を表す場合、１．５、２、２．７５及び３．８０を含むことができる）。範囲の値は、特に別記しなければ包含的である。例えば１．０〜５．０の範囲は１．０及び５．０を含む。
【００４８】
特に別記しなければ、パーセント（％）で表される全ての量はｗ／ｗである。
【００４９】
本発明は、血管中でのＳＭＣ増殖を治療するのに使用される、メラトニンとパクリタキセルとの組合せを含む組成物を備えるステントに関する。本発明の組成物の特定の使用が記載される場合、当該使用は方法として理解され得る。
【００５０】
この組成物は、ＳＭＣ増殖を治療するのに使用することができる。このことは、組成物を、狭窄又は再狭窄細胞塊を治療するのに使用することができることを意味する。組成物によって、細胞塊を縮小又は完全に根絶することができる。このことは、組成物が、狭窄細胞又は再狭窄細胞を外科的に取り除いた領域に適用されると再狭窄を防ぎ、再生の可能性を低減することができることも意味する。このステントは、長期にわたるＭＳＣ増殖の治療を可能にする。
【００５１】
パクリタキセルとメラトニンとの組合せが、特にステントによって局所的に適用されると細胞増殖に対して相乗的に作用することを本発明者らが最初に発見した。組合せの効果は、損傷及び炎症の低減を伴う、狭窄／再狭窄細胞塊によって狭くなった血管腔の有意な開通である。その効果は、メラトニンとパクリタキセルとの単なる付加的効果で予測できるものよりも大きい。したがって、増殖細胞に、メラトニンとパクリタキセルとの組合せを投与することによって、狭窄又は再狭窄に対する効果的な治療が与えられる。
【００５２】
したがって、本発明では、相乗的な抗増殖効果を得るように、メラトニンと組合せてパクリタキセルを被験者に投与する。相乗効果は、２つの薬剤の組合せによって得られ、別の方法でいずれかの薬剤単独の別々の投与で得られるものを超える超相加効果（greater-than-additive effect）を指す。メラトニンと組合せたパクリタキセルの投与によって、いずれかの作用物質単独の使用によって得られるものよりも大きい有効性が与えられることで相乗効果が予想外に得られる。メラトニンがパクリタキセルの効果を高める。したがって、低用量の一方又は両方の作用物質を狭窄又は再狭窄を治療するのに使用することができ、治療有効性の増大及び副作用の低減が得られる。
【００５３】
２つの化合物間の相乗効果の評価基準の１つは、５０％有効原理に基づく、Chou及びTalalayの組合せ指数（combination index：併用指数）（ＣＩ）法である（Chou及びTalalay著「線量効果関係の定量分析：複数の薬剤又は酵素阻害剤の複合効果（Quantitative analysis of dose-effect relationships: the combined effects of multiple drugs or enzyme inhibitors）」. Adv. Enzyme Regul., 22:27-55, 1984.）。この方法は、様々な細胞毒性レベルでの２つの薬剤間の相乗効果、相加効果、又は拮抗効果の程度を算出する。ＣＩ値が１未満である場合、２つの化合物間では相乗効果がある。ＣＩ値が１である場合、相乗効果はないが、相加効果がある。ＣＩ値が１を超えると、拮抗効果を示す。ＣＩ値が小さければ、相乗効果は大きくなる。相乗効果の別の評価基準は部分阻害濃度（fractional inhibitory concentration）（ＦＩＣ）である（Hall et al.著「相乗効果の測定手段としての部分阻害濃度（ＦＩＣ）指数（The fractional inhibitory concentration (FIC) index as a measure of synergy）」. J. Antimicrob. Chemother., 11(5):427-33, 1983.）。単独で作用する薬剤のＩＣ５０に対する、組合せて作用する薬剤のＩＣ５０を表すことによって、この部分値を求める。２つの相互作用薬剤に関して、それぞれの薬剤に対するＦＩＣ値の合計は相乗的相互作用の評価基準を表す。ＦＩＣが１未満である場合、２つの薬剤間に相乗作用がある。１のＦＩＣ値は相加作用を示す。ＦＩＣが小さければ、相乗的な相互作用は大きくなる。本発明の方法では好ましくは、パクリタキセル及びメラトニンを使用する併合療法によって、当該技術分野で既知の相乗効果の評価基準のいずれかによって求められるような、相加効果よりも大きい抗新生物効果が得られる。
【００５４】
本明細書で用いられる用語「血管」は、その中に医療用ステントを入れるのに最適な被験者の液体運搬管を表す。このような血管は、狭窄又はアテローム性動脈硬化等の医学的状態によって狭くなる可能性がある。血管の例は、動脈及び静脈が挙げられるが、これらに限定されない。
【００５５】
本発明による「被験者」は、ステントによる治療に対して感受性がある任意の生体であり得る。例としては、ヒト、イヌ、ネコ、ウマ、ウシ、ヒツジ、ウサギ、及びヤギ等が挙げられるが、これらに限定されない。
【００５６】
ステントが組成物を備えるとは、組成物がステント上又は内にあり、そのためステントが血管内壁に接すると組成物を放出することができることを意味する。このようなステントは薬剤放出ステントを含む。ステントに組成物をコーティングしていてもよい。代替的に、ステントを組成物に含浸させてもよく、代替的にステントは組成物が存在する空洞を含んでいてもよい。様々な実施形態のステントが以下に記載される。
【００５７】
本明細書で使用される組成物は、少なくともメラトニンとパクリタキセルとの組合せを含み得る。本発明の好ましい形態では、ステントは徐放性ポリマー又は徐放剤と共に、メラトニンとパクリタキセルとの組合せを備える。
【００５８】
この組成物は、メラトニンがパクリタキセルと別々又は同時に投与されるようにステント上に与えられ得る。
【００５９】
同時投与とは、メラトニン及びパクリタキセルを同時に被験者に投与することを意味する。例えば、ステントは、任意で徐放性ポリマー又は徐放剤と共にメラトニンとパクリタキセルとの混合物を含む組成物を備え得る。
【００６０】
個別投与とは、メラトニン及びパクリタキセルを同時に又は実質的に同時に被験者に別々に投与することを意味する。成分は、別々の未混合製剤としてステント上に存在する。例えばステントは、パクリタキセルを含む層及びメラトニンを含む別の層を備え得る。各パクリタキセル層及びメラトニン層は投与前にステント上で混ざらないため、化合物が別々に投与される。
【００６１】
別々に投与されるパクリタキセル層の最大厚は、０．０７ｍｍ、０．０８ｍｍ、０．０９ｍｍ、０．１ｍｍ、０．１２ｍｍ、０．１４ｍｍ、０.１６ｍｍ、０．１８ｍｍ、０．２ｍｍ、０．２２ｍｍ、０．２４ｍｍ、０．２６ｍｍ、０．２８ｍｍ、０．３ｍｍ、０．３２ｍｍ、０．３４ｍｍ若しくは０．３６ｍｍ、又は上記の値のいずれか２つの間の範囲内にある値、好ましくは０．０７ｍｍ〜０．３６ｍｍ、より好ましくは０．１ｍｍ〜０．２ｍｍであり得る。
【００６２】
別々に投与されるメラトニン層の最大厚は、０．０７ｍｍ、０．０８ｍｍ、０．０９ｍｍ、０．１ｍｍ、０．１２ｍｍ、０．１４ｍｍ、０.１６ｍｍ、０．１８ｍｍ、０．２ｍｍ、０．２２ｍｍ、０．２４ｍｍ、０．２６ｍｍ、０．２８ｍｍ、０．３ｍｍ、０．３２ｍｍ、０．３４ｍｍ若しくは０．３６ｍｍ、又は上記の値のいずれか２つの間の範囲内にある値、好ましくは０．０７ｍｍ〜０．３６ｍｍ、より好ましくは０．１ｍｍ〜０．２ｍｍであり得る。
【００６３】
別々に投与されるポリマー層の最大厚は、０．０７ｍｍ、０．０８ｍｍ、０．０９ｍｍ、０．１ｍｍ、０．１２ｍｍ、０．１４ｍｍ、０.１６ｍｍ、０．１８ｍｍ、０．２ｍｍ、０．２２ｍｍ、０．２４ｍｍ、０．２６ｍｍ、０．２８ｍｍ、０．３ｍｍ、０．３２ｍｍ、０．３４ｍｍ若しくは０．３６ｍｍ、又は上記の値のいずれか２つの間の範囲内にある値、好ましくは０．０７ｍｍ〜０．３６ｍｍ、より好ましくは０．１ｍｍ〜０．２ｍｍであり得る。
【００６４】
本発明の一態様によれば、別個のパクリタキセル層及びメラトニン層は、ｉｎ  ｓｉｔｕで最初に外層、その後内層が投与されるように、一方がもう一方の上に配置される。「内層」及び「外層」は、ステントに対して層の相対的位置（一方の上にもう一方）を表す。内層は２つのうちステントにより近い層であり、最内層であっても又はなくてもよい。例えば最初に、内層が結合することができる下塗り物質の最内層をステントにコーティングしてもよい。外層は少なくとも一部が内層上に位置する。外層は、２つの層のうちベアステント表面からより遠い層であり、２つの層のうち投与部位に初めに近づく層である。外層は最外層であっても又はなくてもよい。例えば、ポリマー（例えば徐放性ポリマー）の層又はパクリタキセル及びメラトニンの他の付加的な連続した別個の層をステントにさらにコーティングし、それによって例えば最終のコーティングが最外層を形成してもよい。１つ又は複数の中間層は、内層と外層との間に存在し得る。本発明の一態様によれば、１つ又は複数の中間層はポリマー（例えば徐放性ポリマー）を含む。代替的に、内層と外層との間に中間層が存在していなくてもよい。
【００６５】
本発明の一態様によれば、内層がパクリタキセルを含み、外層がメラトニンを含む。より好ましい実施形態では、内層が任意のポリマーを欠く（例えば徐放性ポリマーを欠く）パクリタキセルを含み、外層がメラトニンを含む。より好ましい実施形態では、内層が任意のポリマーを欠く（例えば徐放性ポリマーを欠く）パクリタキセルを含み、外層がメラトニン及び徐放性ポリマーを含む。最も好ましい実施形態では、内層が任意のポリマーを欠く（例えば徐放性ポリマーを欠く）パクリタキセルを含み、外層が任意のポリマーを欠く（例えば徐放性ポリマーを欠く）メラトニンを含み、最外層が徐放性ポリマーを含む。これらの層は明らかに分離しており、未展開のステント中では混ざらない。
【００６６】
このようなステントは、第１のコーティング（例えばポリマーを欠いたパクリタキセル）を塗布し、コーティングを乾燥させ、第２のコーティング（例えばポリマーを欠いたメラトニン）を塗布し、第２のコーティングを乾燥させることによって作製する。同様の塗布工程及び乾燥工程を用いて、後層（例えば徐放性ポリマー）を塗布し、各コーティングが混ざらないことを確実にする。
【００６７】
本発明の一態様によれば、別個のパクリタキセル層及びメラトニン層はステント上の異なる位置で与えられ、これによって物理的な分離が達成される。本発明の一実施形態によれば、ステントは複数のパクリタキセルの分離堆積及び複数のメラトニンの分離堆積（各堆積は重ならない）を備える。好ましくは各分離堆積の数はステントの所定面積で同じである。
【００６８】
本発明の一実施形態によれば、ステントは、複数の堆積したメラトニン含有ストリップ（ストリップは重ならない）と交絡する、複数の同様に堆積したパクリタキセル含有ストリップを備え得る。ストリップは、ステントの長軸に沿って、ステントの長軸と垂直に、又はそれに対して或る角度で位置合わせされ得る。メラトニンストリップ：パクリタキセルストリップの比は、０．８０：１、０．８５：１、０．９０：１、０．９５：１、１．０：１、１．０５：１、１．１０：１、１．１５：１、若しくは１．２：１、又は上記の値のいずれか２つの間の範囲内の値、好ましくは０．８０：１〜１．２０：１であり得る。
【００６９】
一実施形態によれば、本発明のステントは、複数のパクリタキセル含有スポット（スポット間の空間の少なくとも一部がメラトニン含有スポットを備え、各スポットは重ならない）を備え得る。メラトニンスポット：パクリタキセルスポットの比は、０．８０：１、０．８５：１、０．９０：１、０．９５：１、１．０：１、１．０５：１、１．１０：１、１．１５：１、若しくは１．２：１、又は上記の値のいずれか２つの間の範囲内の値、好ましくは０．８０：１〜１．２０：１であり得る。
【００７０】
好ましい態様において、一組の分離堆積がパクリタキセルを含み、別の組の分離堆積がメラトニンを含む。より好ましい実施形態では、一組の分離堆積が任意のポリマー（例えば徐放性ポリマー）を欠くパクリタキセルを含み、別の組の分離堆積がメラトニンを含む。最も好ましい実施形態では、一組の分離堆積が任意のポリマー（例えば徐放性ポリマー）を欠くパクリタキセルを含み、別の組の分離堆積がメラトニンを含み、両方の組のスポットを覆う明らかに分離したポリマー（例えば徐放性）の層が与えられる。
【００７１】
以下に記載の組成物の医療用途は、本明細書中の上記で開示されるように、被験者への同時、個別又は連続投与のためにメラトニン及びパクリタキセルを含む組成物にも適用する。
【００７２】
本発明の組成物は、例えばメラトニン及びパクリタキセルの可溶化（sobulisation）、ならびに／又はメラトニン及びパクリタキセルとステントとの連結を容易にするもの、ｉｎ  ｓｉｔｕで制御してメラトニン及びパクリタキセルを放出するもの、並びにｉｎ  ｓｉｔｕでステントの機能化又は性能を促進するもののような追加物質を含み得る。このような追加物質は当業者に既知である。
【００７３】
ステント
本発明によるステントは、本発明による組成物を備えることが可能な任意のステントであり得る。ステントは当該技術分野で広く記載されている。例えばステントは、スロット形、卵形、円形、規則形、不規則形又は同様の形状の経路を有する、穴が開いた円筒形であり得る。ステントはまた、ワイヤー間の空間が経路を形成する、らせん状に巻かれた又は蛇行性ワイヤー構造体から構成され得る。ステントはまた、後に巻き付けて管状構造体を形成する平らな穿孔構造体、又は織り込み、包み込み、ドリルによる穴開け、エッチング、若しくは切断を行い経路を形成する円筒形構造体であり得る。ステントはまた、グラフトと組合せて、ステントグラフトと呼ばれることが多い複合医療用デバイスを形成し得る。本明細書で記載される組成物をステントにコーティングすることが可能である必要がある。
【００７４】
ステントは、生物学的安定性がある材料及び生体吸収性材料を含む生体適合性材料から作製され得る。好適な生体適合性金属としては、ステンレス鋼、タンタル、チタン合金（ニチノールを含む）、及びコバルト合金（コバルト−クロム−ニッケル合金）が挙げられるが、これらに限定されない。ステントは、マグネシウム系合金等の生体適合性材料及び生体吸収性材料から作製され得る。生体吸収性ステントは、治療部位に挿入され、その場に留まり得る。ステント構造体は治療される血管壁に取り込まれることはないが、時間とともに分解する。ステントが生物学的安定性のある（非吸収性）材料から作製される場合、ステントは、治療期間中挿入され、後で取り除かれ得る。
【００７５】
好適な非金属の生体適合性材料としては、ポリアミド、ポリオレフィン（即ちポリプロピレン、ポリエチレン等）、非吸収性ポリエステル（即ちテレフタル酸ポリエチレン）、及び生体吸収性脂肪族ポリエステル（即ち乳酸、グリコール酸、ラクチド、グリコリド、パラ−ジオキサノン、トリメチレンカーボネート、エプシロン−カプロラクトン等のホモポリマー及びコポリマー並びにこれらのブレンド）、ラクチドカプロラクトン、ポリ（Ｌ−ラクチド）（ＰＬＬＡ）、ポリ（Ｄ，Ｌ−ラクチド）（ＰＬＡ）、ポリグリコリド（ＰＧＡ）、ポリ（Ｌ−ラクチド−コ−Ｄ，Ｌ−ラクチド）（ＰＬＬＡ／ＰＬＡ）、ポリ（Ｌ−ラクチド−コ−グリコリド）（ＰＬＬＡ／ＰＧＡ）、ポリ（Ｄ，Ｌ−ラクチド−コ−グリコリド）（ＰＬＡ／ＰＧＡ）、ポリ（グリコリド−コ−トリメチレンカーボネート）（ＰＧＡ／ＰＴＭＣ）、ポリエチレンオキシド（ＰＥＯ）、ポリジオキサン（ＰＤＳ）、ポリカプロラクトン（ＰＣＬ）、ポリヒドロキシルブチレート（ＰＨＢＴ）、ポリ（ホスファゼン）、ポリＤ，Ｌ−ラクチド−コ−カプロラクトン）（ＰＬＡ／ＰＣＬ）、ポリ（グリコリド−コ−カプロラクトン）（ＰＧＡ／ＰＣＬ）、ポリ酸無水物（ＰＡＮ）、ポリ（オルトエステル）、ポリ（リン酸エステル）、ポリ（アミノ酸）、ポリ（ヒドロキシブチレート）、ポリアクリレート、ポリアクリルアミド、ポリ（ヒドロキシエチルメタクリレート）、エラスチンポリペプチドコ−ポリマー、ポリウレタン、デンプン、ポリシロキサン及びこれらのコポリマーが挙げられるが、これらに限定されない。
【００７６】
本発明によるステントは、パクリタキセルとメラトニンとの組合せの送達に好適な当該技術分野で既知の任意の種類のものであり得る。そのようなものとして、これらのステントは、バルーン拡張性、自己拡張性であり、物質を含有するためにステントの骨組みにエッチングした空洞を備えることができ、物質を含有するための手段を備えるステント、又は生体吸収性ステントであり得る。ステントはまた、様々な種類のワイヤー、例えばステント（バルーン拡張性又は自己拡張性ステント）の金属支柱と織り交ぜられた、活性化合物を含有する高分子生分解性ワイヤーから作製され得る。
【００７７】
自己拡張ステントは、特殊合金等の可撓性金属、ニテノール、フィノックスで編み込まれ得る。ニテノールから作製された自己拡張性ステントはレーザー切断され得る。自己拡張性ステントを構成する１つ又は複数のフィラメントは、抗エネルギー性化合物を溶出するポリマー又はチューブから作製することができる。
【００７８】
ステント及びポリマーの変型は、以下でより詳細に記載される。
【００７９】
ステントの例は、米国特許第４，７３３，６６５号、米国特許第４，８００，８８２号、米国特許第４，８８６，０６２号、米国特許第５，５１４，１５４号、米国特許第６，３９８，８０６号、欧州特許第１  １４０  ２４２号、米国特許第６，２４８，１２９号、欧州特許第１  ２１７  ９６９号、欧州特許第１  ３５９  ８６８号、欧州特許第１  ３４９  ５１７号、欧州特許第１  ３４７  ７１７号、欧州特許第１  ３１８  ７６５号、欧州特許第１  ２９６  ６１５号、欧州特許第１  ２２９  ８６４号、欧州特許第１  １９４  ０８１号、欧州特許第１  １９１  ９０４号、欧州特許第１  １３９  ９１４号、欧州特許第１  ０８７  ７０１号、欧州特許第１  ０７９  ７６８号、欧州特許第１  ０１８  ９８５号、欧州特許第０  ７４９  ７２９号、欧州特許第０  ５５６  ８５０号、欧州特許第１  ３２８  ２１２号、欧州特許第１  ３２２  ２５６号、欧州特許第０  ７４０  ５５８号、欧州特許第１  ２５１  ８００号、欧州特許第１  ２５１  ７９９号、欧州特許第１  ２３５  ８５６号、欧州特許第１  ２２７  ７７２号、欧州特許第１  １２３  ０６５号、欧州特許第１  １１２  ０４０号、欧州特許第１  ０９４  ７６４号、欧州特許第１  ０７６  ５３４号、欧州特許第１  ０６５  ９９３号、欧州特許第１  ０５９  ８９６号、欧州特許第１  ０５９  ８９４号、欧州特許第１  ０４９  ４２１号、欧州特許第１  ０２７  ０１２号、欧州特許第１  ００１  ７１８号、欧州特許第０  ９８６  ４１６号、欧州特許第０  ８５９  ６４４号、欧州特許第０  ７４０  ５５８号、欧州特許第０  ６６４  ６８９号、欧州特許第０  ５５６  ８５０号、欧州特許第１  ３７２  ５３５号、米国特許第６，６６９，７２３号、米国特許第６，６６３，６６０号、欧州特許第１  ０６５  ９９６号、米国特許第６，６５２，５７７号、米国特許第６，６５２，５７５号、欧州特許第１  ３６０  ９４３号、米国特許第６，６２０，２０２号、米国特許第６，６１０，０８７号、米国特許第６，６０２，２８３号、米国特許第６，５９２，６１７号、米国特許第６，５８５，７５８号、米国特許第６，５８５，７５３号、欧州特許第１  ３１８  ７７１号、欧州特許第１  ３１８  ７６８号、米国特許第６，５７９，３０８号、米国特許第２００３／０１０９９３１号、欧州特許第１  １６３  ８８９号、欧州特許第０  ７９０  ８１１号、米国特許第６，５５１，３５１号、米国特許第６，５４０，７７７号、米国特許第６，５３３，８１０号、米国特許第６，５３０，９５０号、米国特許第６，５２７，８０２号、米国特許第６，５２４，３３４号、米国特許第６，５０６，２１１ 号、米国特許第６，４８８，７０３号、米国特許第６，４８５，５９０号、米国特許第６，４７８，８１６号、米国特許第６，４７８，８１５号、米国特許第６，４７５，２３３号、欧州特許第１  ２５１  ８９１号、米国特許第６，４７１，７２０号、米国特許第６，４２８，５６９号、欧州特許第１  ２２３  ８７３号、欧州特許第０  ７５８  ２１６号、米国特許第６，４１６，５４３号、米国特許第６，６４１，５３８号、欧州特許第１  ２１７  １０１号、米国特許第６，４０９，７５４号、米国特許第６，４０９，７５３号、米国特許第２００２／００７７５９２号、欧州特許第０  ��５４  ０１７号、米国特許第６，３９８，８０７号、欧州特許第１  ２０７  ８１５号、欧州特許第０  ７７５  ４７１号、米国特許第６，３９５，０２０号、米国特許第６，３９１，０５２号、米国特許第６，３８７，１２２号、米国特許第６，３７９，３７９号、米国特許第６，３５５，０７０号、米国特許第６，３４８，０６５号、欧州特許第１  １７３  １１０号、米国特許第６，３３４，８７０号、欧州特許第１  １６３  ８８９号、米国特許第６，３２５，８２２号、米国特許第６，３１９，２７７号、欧州特許第１  １４４  ０４２号、欧州特許第０  ６２２  ０５９号、米国特許第６，２６１，３１９号、欧州特許第１  １１２  ０３９号、米国特許第６，２５１，１３４号、米国特許第６，２４０，９７８号、米国特許第６，２１７，６０７号、米国特許第６，１９３，７４４号、米国特許第６，１７４，３２８号、欧州特許第１  ０６５  ９９６号、米国特許第６，１６８，６２１号、米国特許第６，１６８，６１９号、米国特許第６，１５９，２３８号、米国特許第６，１５９，２３７号、米国特許第６，１４６，４１６号、米国特許第６，１４３，００２号、欧州特許第０  ９８６  ４１６号、欧州特許第１  ０３２  ３２９号、欧州特許第１  ０１９  １０７号、欧州特許第１  ０１１  ５２９号、欧州特許第１  ０１１  ５２８号、米国特許第６，０７１，３０８号、欧州特許第０  ８５９  ６４４号、米国特許第６，０５９，８１０号、米国特許第６，０４２，５９７号、米国特許第６，０３３，４３３号、欧州特許第０  ９７９  ０５９号、米国特許第６，０２２，３７１号、米国特許第５，９９３，４８３号、米国特許第６，９５７，９７４号、米国特許第５，５９４，７４４号、国際公開第ＷＯ９９／４４５３５号、欧州特許第０  ９３４  ０３４号、欧州特許第 ０  ９３４  ０３３号、米国特許第５，９２２，０１９号、国際公開第ＷＯ９９／１６３８８号、欧州特許第０  ８５８  ２９８号、米国特許第５，８９１，１９１号、米国特許第５，８８８，２０１号、米国特許第５，８７６，４４８号、米国特許第５，８７６，４４５号、米国特許第５，８６８，７８１号、米国特許第５，８５５，６００号、国際公開第ＷＯ９８／５５１７４号、欧州特許第０  ７４６  ３７５号、米国特許第５，８２４，０４５号、米国特許第５，８００，５１１号、欧州特許第０  ８３６  ８３９号、欧州特許第０  ７６７  ６８５号、米国特許第５，６８３，４８８号、欧州特許第１  ２１２  ９８７号、欧州特許第１  ２１２  ９８７号、欧州特許第１  １５１  ７３０号、欧州特許第１  １５１  ７３０号、欧州特許第０  ７２２  ７０１号、欧州特許第１  ２３６  ４４７号、欧州特許第１  ２９３  １７８号、欧州特許第１  ２３６  ４４９号、欧州特許第１  １９０  ６８５号、欧州特許第１  １３８  ２８０号、欧州特許第１  ３４６  ７０６号、欧州特許第１  ３３０  ９９３号、欧州特許第１  ２５８  ２３１号、欧州特許第１  ３２５  ７１７号、欧州特許第１  ３０２  １７９号、欧州特許第１  ０９５  ６３４号、欧州特許第１  ３０２  １７９号、欧州特許第１  ２９５  ６１５号、欧州特許第１  ２９３  １７８号、欧州特許第１  ２６６  ６３８号、欧州特許第１  ２６６  ６３８号、欧州特許第１  ２６０  １９７号、欧州特許第１  ２３６  ４４８号、欧州特許第１  ２３６  ４４６号、欧州特許第１  ２３６  ４４５号、欧州特許第１  ２５８  ２３１号、欧州特許第１  ２３６  ４４９号、欧州特許第１  ２３６  ４４８号、欧州特許第１  ２３６  ４４７号、欧州特許第１  ２３６  ４４６号、欧州特許第１  ２３６  ４４５号、欧州特許第１  １１２  ７２４号、欧州特許第１  １９０  ６８５号、欧州特許第１  １７９  ３２３号、欧州特許第１  １３８  ２８０号、欧州特許第１  １１２  ７２４号、欧州特許第１  ０３１  ３３０号、欧州特許第０  ９３７  ４４２号、欧州特許第１  ０４２  ９９７号、欧州特許第１  ０３１  ３３０号、欧州特許第１  ０２５  ８１２号、欧州特許第１  ０００  ５９０号、欧州特許第０  ９５０  ３８６号、欧州特許第０  ８７３  ７３４号、欧州特許第０  ９３７  ４４２号、欧州特許第０  ８６４  ３０２号、欧州特許第０  ９２８  ６０６号、欧州特許第０  ８６４  ３０２号、欧州特許第０  ８０６  １９１号、欧州特許第１  ２１２  ９８８号、欧州特許第１  ２６６  ６４０号、欧州特許第１  ２６６  ６３９号、欧州特許第０  ８７９  ０２７号、欧州特許第１  ２２６  ７９８号、米国特許第６，６５６，２１５号、欧州特許第１  ３６２  ５６４号、欧州特許第０  ９０４  ００９号、欧州特許第１  ２１２  ９９０号、欧州特許第１  １５５  ６６４号、欧州特許第１  １２１  ９１１号、欧州特許第１  ２６６  ６４０号、欧州特許第１  ２６６  ６３９号、欧州特許第１  ０３１  ３２９号、欧州特許第１  ２１２  ９９０号、欧州特許第１  ２１２  ９８８号、欧州特許第０  ６９８  ３８０号、欧州特許第１  １５５  ６６４号、欧州特許第１  １２１  ９１１号、米国特許第６，２７０，５２１号、欧州特許第１  ０３１  ３２９号、欧州特許第０  ９２８  ６０５号、欧州特許第０  ９２８  ６０５号、欧州特許第０  ９０４  ００９号、欧州特許第０  ９０３  １２３号、欧州特許第０  ８７９  ０２７号、米国特許第５，８４０，００９号、欧州特許第０  ８３９  ５０６号、米国特許第５，７４１，３２４号、欧州特許第０  ８２３  ２４５号、欧州特許第０  ６９８  ３８０号、欧州特許第０  ６０６  １６５号、米国特許第６，６２６，９３８号、米国特許第６，６１３，０７５号、米国特許第６，５６５，６００号、米国特許第６，５６２，０６７号、米国特許第６，５４７，８１７号、米国特許第６，５４０，７７５号、米国特許第６，５２０，９８５号、米国特許第６，４９４，９０８号、米国特許第６，４８２，２２７号、米国特許第６，４２３，０９１号、米国特許第６，３４２，０６７号、米国特許第６，３２５，８２５号、米国特許第６，３１５，７０８号、米国特許第６，２６７，７８３号、米国特許第６，２６７，７７７号、米国特許第６，２６４，６８７号、米国特許第６，２５８，１１６号、米国特許第６，２３８，４０９号、米国特許第６，２１４，０３６号、米国特許第６，１９０，４０６号、米国特許第６，１７６，８７２号、米国特許第６，１６２，２４３号、米国特許第６，１２９，７５５号、米国特許第６，０５３，８７３号、欧州特許第０  ９０４  ００９号、米国特許第６，０１９，７７８号、欧州特許第０  ９７４  ３１５号、米国特許第６，０１７，３６３号、欧州特許第０  ９５１  ８７７号、欧州特許第０  ９７０  ７１１号、欧州特許第０  ７８５  ８０７号、米国特許第６，０１３，０１９号、欧州特許第０  ９４７  １８０号、米国特許第５，９９７，５７０号、米国特許第５，９８０，５５３号、欧州特許第０  ９５１  ８７７号、米国特許第５，９３８，６８２号、米国特許第５，８９５，４０６号、米国特許第５，８９１，１０８号、米国特許第５，８８２，３３５号、米国特許第５，７９２，１７２号、米国特許第５，７８２，９０６号、欧州特許第０  ８１０  ８４５号、米国特許第５，６９５，５１６号、米国特許第５，６７４，２４１号、米国特許第５，６０９，６０５号、米国特許第５，６０７，４４２号、米国特許第５，５９９，２９１号、米国特許第５，１３５，５３６号、米国特許第５，１１６，３６５号、欧州特許第０  ３７８  １５１号、米国特許第４，９９４，０７１ 号、欧州特許第０  ３７８  １５１号、米国特許第４，８５６，５１６号に記載されているものが挙げられるが、これらに限定されない。本願で言及される全ての文献の内容は参照により本明細書に援用される。
【００８０】
ポリマー
ポリマー、パクリタキセル及びメラトニンを含む組成物を少なくとも部分的にステントにコーティングすることによって、ステントがパクリタキセルとメラトニンとの組合せを備えることが本発明の一態様である。本発明によるポリマーは、パクリタキセル及びメラトニンとステント（即ちステント及び／又はメンブレン）との連結を促進する、且つ／又はパクリタキセル及びメラトニンの制御放出を促進する任意のものである。好ましくは、パクリタキセル及びメラトニンの徐放を調整して最適な応答を得るのに、言い換えればパクリタキセル及びメラトニンがステントから放出される速度を低減させるのに、ポリマーを使用する。組成物、特にパクリタキセルの放出が早すぎると、血管壁に毒性が与えられる可能性がある。放出を調整し、或る特定期間（例えば２週間〜６週間）、組成物に血管壁を含浸させることによって、治癒応答に対する最適効果が得られる。ポリマーの種類、濃度、厚さ及び連続放出（下記）での多層の使用が、最適な放出を得るために当業者の日常の実施内で調整することができることを当業者は理解している。
【００８１】
本発明での使用に好適なポリマーは、ステントと連結し、且つパクリタキセル及びメラトニンを放出することが可能な任意のものである。ポリマーは血管壁に対する刺激を最小限にするために生体適合性でなければいけない。例えばポリマーは、吸収性又は非吸収性である製膜ポリマーであり得る。ポリマーは、所望の放出速度又は所望のポリマー安定度に応じて生物学的に安定であっても、生体吸収性であってもよい。
【００８２】
使用することができる好適な生体吸収性ポリマーとしては、脂肪族ポリエステル、ポリ（アミノ酸）、コポリ（エーテル−エステル）、ポリアルキレンオキサレート、ポリアミド、ポリ（イミノカーボネート）、ポリ酸無水物、ポリオルトエステル、ポリオキサエステル、ポリアミドエステル、ポリ乳酸（ＰＬＡ）、ポリエチレンオキシド（ＰＥＯ）、ポリカプロラクトン（ＰＣＬ）、ポリヒドロキシブチレートバレレート、ポリオキサエステル含有アミド基、ポリ（無水物）、ポリホスファゼン、シリコーン、ヒドロゲル、生体分子及びそれらのブレンドから成る群から選択されるポリマーが挙げられる。別のポリマーは、任意のポリ（エステルアミド）である。
【００８３】
本発明の目的のために、脂肪族ポリエステルとしては、ラクチドのホモポリマー及びコポリマー（乳酸のＤ−ラクチド、Ｌ−ラクチド及びメソラクチドを含む）、エプシロン−カプロラクトン、グリコリド（グリコール酸を含む）、ヒドロキシブチレート、ヒドロキシバレレート、パラ−ジオキサノン、トリメチレンカーボネート（及びそのアルキル誘導体）、１，４−ジオキセパン−２−オン、１，５−ジオキセパン−２−オン、６，６−ジメチル−１，４−ジオキサン−２−オン及びそれらのポリマーブレンドが挙げられる。本発明の目的のためのポリ（イミノカーボネート）は、Kemnitzer及びKohnによって「生分解性ポリマーのハンドブック（the Handbook of Biodegradable Polymers）」（Domb, Kost and Wisemen編, Hardwood Academic Press, 1997, pages 251-272）で記載されたものを含む。本発明の目的のためのコポリ（エーテル−エステル）は、Journal of Biomaterials Research（Vol. 22, pages 993-1009, 1988）でCohn及びYounesによって、並びにCohn著「ポリマープレプリント（Polymer Preprints）」(ACS Division of Polymer Chemistry) Vol. 30(1), page 498, 1989（例えばＰＥＯ／ＰＬＡ）によって記載されたこれらのコポリエステル−エーテルを含む。本発明の目的のためのポリアルキレンオキサレートとしては、米国特許第４，２０８，５１１号、同第４，１４１，０８７号、同第４，１３０，６３９号、同第４，１４０，６７８号、同第４，１０５，０３４号、及び同第４，２０５，３９９号（本明細書に参照により援用される）が挙げられる。
【００８４】
Ｌ−ラクチド、Ｄ，Ｌ−ラクチド、乳酸、グリコリド、グリコール酸、パラ−ジオキサノン、トリメチレンカーボネート及びエプシロン−カプロラクトンのようなものから作製されたポリホスファゼン、コポリマー、ターポリマー及び高次混合モノマー系ポリマーは、及びAllcockによって「ポリマー科学事典（The Encyclopedia of Polymer Science）」（Vol. 13, pages 31-41, Wiley Intersciences, John Wiley & Sons, 1988）で及びVandorpe, Schacht, Dejardin及びLemmouchiによって「生分解性ポリマーのハンドブック（the Handbook of Biodegradable Polymers）（Domb, Kost and Wisemen編, Hardwood Academic Press, 1997, pages 161-182）(本明細書に参照により援用される）で記載されている。
【００８５】
式ＨＯＯＣ−Ｃ６Ｈ４−Ｏ−（ＣＨ２）ｍ−Ｏ−Ｃ６Ｈ４−ＣＯＯＨ（式中ｍは１〜１１、３〜９、３〜７、２〜６又は好ましくは２〜８の範囲内の整数である）の二塩基酸由来のポリ酸無水物、及びそれと最大８個、９個、１０個、１１個又は好ましくは１２個の炭素を有する脂肪族α−ω二塩基酸とのコポリマー。ポリオキサエステル、ポリオキサアミド並びにアミン及び／又はアミド基を含有するポリオキサエステルは、以下の米国特許第５，４６４，９２９号、同第５，５９５，７５１号、同第５，５９７，５７９号、同第５，６０７，６８７号、同第５，６１８，５５２号、同第５，６２０，６９８号、同第５，６４５，８５０号、同第５，６４８，０８８号、同第５，６９８，２１３号及び同第５，７００，５８３号（参照により本明細書に援用される）の１つ又は複数に記載されている。Hellerによって「生分解性ポリマーのハンドブック（Handbook of Biodegradable Polymers）」（Domb, Kost and Wisemen編, Hardwood Academic Press, 1997, pages 99-118）(本明細書に参照により援用される）で記載されるもの等のポリオルトエステル。
【００８６】
本発明の目的のための他の高分子生体分子は、ヒトの身体で酵素的に分解し得る又はヒトの身体で加水分解的に不安定な天然材料、例えばフィブリン、フィブリノゲン、コラーゲン、ゼラチン、グリコサミノグリカン、エラスチン、及び吸収性生体適合多糖（例えばキトサン、デンプン、脂肪酸（及びそのエステル）、グルコソ−グリカン及びヒアルロン酸）を含む。
【００８７】
慢性組織応答が比較的低い、好適な生物学的安定性があるポリマー（例えばポリウレタン、シリコーン、ポリ（メタ）アクリレート、ポリエステル、ポリアルキルオキシド（ポリエチレンオキシド）、ポリビニルアルコール、ポリエチレングリコール及びポリビニルピロリドン）、並びにヒドロゲル（例えば架橋ポリビニルピロリドン及びポリエステルから生成されるもの）も使用することができる。他のポリマーも、ステント上で溶解、硬化又は重合化することができれば使用することができる。これらとしては、ポリオレフィン、ポリイソブチレン及びエチレン−αオレフィンコポリマー；アクリルポリマー（メタクリレートを含む）及びコポリマー、ハロゲン化ビニルポリマー及びコポリマー（例えばポリ塩化ビニル）；ポリビニルエーテル（例えばポリビニルメチルエーテル）；ポリビニリデンハロゲン化物（例えばポリフッ化ビニリデン及びポリ塩化ビニリデン）；ポリアクリロニトリル、ポリビニルケトン；ポリビニル芳香族化合物（例えばポリスチレン）；ポリビニルエステル（例えばポリ酢酸ビニル）；ビニルモノマーと互いとの及びオレフィンとのコポリマー（例えばエチレン−メチルメタクリレートコポリマー、アクリロニトリル−スチレンコポリマー、ＡＢＳ樹脂及びエチレン−酢酸ビニルコポリマー）；ポリアミド（例えばＮｙｌｏｎ  ６６及びポリカプロラクタム）；アルキド樹脂；ポリカーボネート；ポリオキシメチレン；ポリイミド；ポリエーテル；エポキシ樹脂、ポリウレタン；レーヨン；レーヨン−トリアセテート、セルロース、酢酸セルロース、酢酸酪酸セルロース；セロファン；硝酸セルロース；プロピオン酸セルロース；セルロースエーテル（即ちカルボキシメチルセルロース及びヒドロキシアルキルセルロース）；並びにそれらの組合せが挙げられる。本願の目的のためのポリアミドは、式−ＮＨ−（ＣＨ２）ｎ−ＣＯ−及びＮＨ−（ＣＨ２）ｘ−ＮＨ−ＣＯ−（ＣＨ２）ｙ−ＣＯ（式中、ｎは５〜１５、７〜１１、８〜１０又は好ましくは６〜１３の整数であり、ｘは５〜１４、７〜１１、８〜１０又は好ましくは６〜１２の範囲の整数であり、ｙは３〜１８、５〜１４、６〜１０又は好ましくは４〜１６の範囲の整数である）のポリアミドも含む。上記で与えられたリストは例示的なものであって、限定されない。
【００８８】
本発明での使用に好適な他のポリマーは、生体吸収性エラストマー、より好ましくは脂肪族ポリエステルエラストマーである。適切な割合では、脂肪族ポリエステルコポリマーはエラストマーである。エラストマーは、ウェルを金属ステントに付着させやすく、またひび割れすることなくかなりの変型に耐えることができるという利点を与える。高伸張性及び良好な付着性によって、コーティングされたステントが拡張すると、他のポリマーコーティングに優れた性能が与えられる。好適な生体吸収性エラストマーの例は、米国特許第５，４６８，２５３号（参照により援用される）に記載されている。好ましくは脂肪族ポリエステルベースの生体吸収性生体適合エラストマーとしては、エプシロン−カプロラクトンとグリコリドとのエラストマーコポリマー（好ましくはエプシロン−カプロラクトンとグリコリドとのモル比は約３５：６５〜約６５：３５、より好ましくは４５：５５〜３５：６５である）、Ｅ−カプロラクトンとラクチド（そのＬ−ラクチド、Ｄ−ラクチド、そのブレンドを含む）とのエラストマーコポリマー若しくは乳酸コポリマー（好ましくはエプシロン−カプロラクトンとラクチドとのモル比は約３５：６５〜約９０：１０、及びより好ましくは約３５：６５〜約６５：３５、及び最も好ましくは約４５：５５〜３０：７０又は約９０：１０〜約８０：２０である）、ｐ−ジオキサノン（１，４−ジオキサン−２−オン）とラクチド（Ｌ−ラクチド、Ｄ−ラクチド及び乳酸を含む）とのエラストマーコポリマー（好ましくはｐ−ジオキサノンとラクチドとのモル比は約３０：７０〜約７０：３０、４５：５５〜約５５：４５、及び好ましくは約４０：６０〜約６０：４０である）、エプシロン−カプロラクトンとｐ−ジオキサンとのエラストマーコポリマー（好ましくはエプシロン−カプロラクトンとｐ−ジオキサンとのモル比は約４０：６０〜約６０：４０、及び好ましくは約３０：７０〜約７０：３０である）、ｐ−ジオキサノンとトリメチレンカーボネートとのエラストマーコポリマー（好ましくはｐ−ジオキサノンとトリメチレンカーボネートとのモル比は約４０：６０〜約６０：４０、及び好ましくは約３０：７０〜約７０：３０である）、トリメチレンカーボネートとグリコリドとのエラストマーコポリマー（好ましくはトリメチレンカーボネートとグリコリドとのモル比は約４０：６０〜約６０：４０、及び好ましくは約３０：７０〜約７０：３０である）、トリメチレンカーボネートとラクチド（そのＬ−ラクチド、Ｄ−ラクチド、そのブレンドを含む）とのエラストマーコポリマー若しくは乳酸コポリマー（好ましくはトリメチレンカーボネートとラクチドとのモル比は約３０：７０〜約７０：３０である）、並びにそれらのブレンドから成る群から選択されるものが挙げられるが、これらに限定されない。当該技術分野で既知のように、これらの脂肪族ポリエステルコポリマーは異なる加水分解速度を有するので、エラストマーの選択は、コーティング吸収要件に一部基づき得る。例えばエプシロン−カプロラクトン−コ−グリコリドコポリマー（それぞれ４５：５５モル％）フィルムは、刺激生理学的緩衝液中で２週間後、開始強度の９０％を失う一方、エプシロン−カプロラクトン−コ−ラクチドコポリマー（それぞれ４０：６０モル％）は同じ緩衝液中で１２週間〜１６週間でその強度の全てを失う。迅速加水分解ポリマーと緩徐加水分解ポリマーとの混合物を強度保持時間を調整するのに使用することができる。
【００８９】
コーティングの量は、コーティング後のステントの全重量の約０．５％〜約２０％の範囲とすることができ、好ましくは約１％〜約１５％である。ポリマーコーティングは、塗布されるポリマーの量に応じて１つ又は複数のコーティング工程で塗布され得る。ステントコーティングにおいて異なる層に異なるポリマーを使用してもよい。実際に、最初にプライマーとして薄いコーティング溶液を使用し、その後パクリタキセル及びメラトニンを含有し得るコーティング層の付着を促すという選択肢もあり得る。
【００９０】
さらに、パクリタキセル及びメラトニンの放出をさらに遅らせるためにトップコーティングを塗布することができ、又は様々な薬学的に活性のある材料の送達用のマトリクスとしてパクリタキセル及びメラトニンを使用することができる。ステント上のトップコーティングの量は様々であり得るが、概して約２０００μｇ未満であり、好ましくはトップコーティングの量は約μｇ〜約１７００μｇの範囲内であり、最も好ましくは約３００μｇ〜約１０００μｇの範囲内である。薬剤の段階的放出のために、又は異なる層にある異なる薬剤の放出を制御するために、迅速加水分解コポリマー及び緩徐加水分解コポリマーのコーティング層形成を使用することができる。異なる作用物質の放出速度を制御するために、又はコーティング（即ち弾性、剛性等）と薬剤送達特性（放出プロファイル）との所望の釣り合いを得るために、ポリマーブレンドを使用してもよい。溶媒中で溶解性が異なるポリマーを使用して、異なる薬剤を送達するために又は薬剤の放出プロファイルを制御するために使用され得る異なるポリマー層を構築することができる。例えばエプシロン−カプロラクトン−コ−ラクチドエラストマーは酢酸エチルに可溶性であるので、エプシロン−カプロラクトン−コ−グリコリドエラストマーは酢酸エチルに可溶性ではない。溶媒として酢酸エチルを用いて作製されたコーティング溶液を使用して、薬剤を含有するエプシロン−カプロラクトン−コ−グリコリドエラストマーの第１の層を、エプシロン−カプロラクトン−コ−グリコリドエラストマーと共にオーバーコーティング（over coated：上塗り）することができる。さらに、コポリマー内の様々なモノマー比、ポリマー構造又は分子量によって、様々な可溶性がもたらされ得る。例えば、室温で４５／５５のエプシロン−カプロラクトン−コ−グリコリドはアセトンに可溶性である一方、３５／６５のエプシロン−カプロラクトン−コ−グリコリドの同様の分子量のコポリマーは４重量％の溶液中で実質的に不溶性である。第２のコーティング（又は複数の付加的コーティング）をトップコーティングとして使用し、第１の層に含有される薬剤の薬剤送達を遅らせることができる。代替的に、第２の層は、順次送達するようにパクリタキセル又はメラトニンのいずれかを含有することができる。先に一方のポリマー層、その後に他方のポリマー層を交互に塗布することによって複数の層を提供することができる。当業者に容易に理解されるように、所望の薬剤送達を得るのに多くの層形成アプローチを使用することができる。
【００９１】
当業者に既知の好適な方法（例えば浸漬コーティング、噴霧コーティング、静電コーティング、ステント上への動力形態の溶融）によって、コーティングを塗布することができる。またインターベンショナル心臓科医によるインターベンション中に、ベアステント上にコーティングを塗布してもよい。ポリマー（例えばポリオルトエステル）によっては特別な保存条件（アルゴン雰囲気及び低温）が必要となるので、コーティングを有する薬剤は特別な包装で送達され得る。ＭＤはわずかに粘着性があるので、患者の血管内に事前に取り付けた（premounted）ステントを導入する直前にベアステント表面上にコーティングを塗布する。
【００９２】
高分子コーティング、及びコーティング方法の他の例は、欧州特許第１  １０７  ７０７号、国際公開第ＷＯ９７／１００１１号、米国特許第６，６５６，１５６号、欧州特許第０  ８２２  ７８８号、米国特許第６，３６４，９０３号、米国特許第６，２３１，６００号、米国特許第５，８３７，３１３号、国際公開第ＷＯ９６／３２９０７号、欧州特許第０  ８３２，６５５号、米国特許第６，６５３，４２６号、米国特許第６，５６９，１９５号、欧州特許第０  ８２２  ７８８号（Ｂ１）、国際公開第ＷＯ００／３２２３８号、米国特許第６，２５８，１２１号、欧州特許第０  ８３２，６６５号、国際公開第ＷＯ０１／３７８９２号、米国特許第６，５８５，７６４号、米国特許第６，１５３，２５２号（参照により本明細書に援用される）において示されている。
【００９３】
非高分子コーティング
本発明の別の態様は、本発明の組成物をコーティングしたステント（ポリマーの存在は任意である）である。高分子及び非高分子のコーティング並びに組成物に適したこのようなステントは当該技術分野で既知である。これらのステントは例えば、粗面、微視的ピットを有し得るか、又は多孔質材料から構築され得る。例としては、米国特許第６，３８７，１２１号、米国特許第５，９７２，０２７号、米国特許第６，２７３，９１３号及び米国特許第６，０９９，５６１号が挙げられるが、これらに限定されない。これらの文献は参照により本明細書に援用される。
【００９４】
ステントグラフト
ステントはグラフトと組合せて、ステントグラフトと呼ばれることが多い複合医療用デバイスを作製してもよい。このような複合医療用デバイスによって、血管の弱くなった部分で血流のために付加的な支持が与えられる。グラフト因子は、任意の好適な材料（例えばナイロン、オーロン、ダクロン又は繊維性（woven）のテフロン（登録商標）等の繊維製品、及び延伸ポリテトラフルオロエチレン（ｅＰＴＦＥ）等の非繊維製品） から作製され得る（made be formed）。
【００９５】
本発明のステントグラフトは、本発明のパクリタキセル及びメラトニンをコーティングしても、又はそうでなければ本発明のパクリタキセル及びメラトニンを放出するように適合されていてもよい。ステントグラフトは、（ａ）本発明による組成物をステントグラフトに直接貼り付けること（例えば、ステントグラフトにポリマー／パクリタキセル／メラトニンフィルムを噴霧すること、又はインプラント若しくはデバイスをポリマー／薬剤溶液に浸漬すること、又は他の共有結合手段若しくは非共有結合手段によって）、（ｂ）順番に本発明による組成物を吸収するヒドロゲル等の物質をステントグラフトにコーティングすること、（ｃ）組成物がコーティングされた繊維（thread）をステントグラフトに織り交ぜること（例えば、パクリタキセル及びメラトニンを放出するポリマーがインプラント又はデバイスへの繊維に形成される）、（ｄ）本発明による組成物から成るか、又は本発明による組成物をコーティングしたスリーブ又はメッシュを挿入すること、（ｅ）ステントグラフト自体を本発明による組成物で構築すること、或いは（ｆ）そうでなければステントグラフトを本発明による組成物に含浸させることによって、パクリタキセル及びメラトニンを放出するようになっていてもよい。
【００９６】
ステントグラフトは、生分解性であり、マグネシウム合金及びデンプン（これらに限定されない）から作製され得る。
【００９７】
ステントグラフトコーティングの例及び方法は、国際公開第ＷＯ００／４０２７８号及び国際公開第ＷＯ００／５６２４７号において示されている。これらの文献は参照により本明細書に援用される。
【００９８】
ステント空洞
ステントが、ステントで形成された空洞に存在する本発明の組成物を備えることが本発明の一態様である。生体活性のある材料の送達に好適な空洞が存在するステントは、当該技術分野において、例えば国際公開第ＷＯ０２／０６０３５１号、米国特許第６，０７１，３０５号、米国特許第５，８９１，１０８号から既知である。これらに文献は参照により本明細書に援用される。
【００９９】
生分解性ステント
本発明の別の態様は、本発明による組成物に含浸させた生分解性（生体吸収性）ステントである。この組成物は、ステント上にコーティングしても、又はステント構造体内に染み込ませてもよく、当該組成物はステントの生分解と同時にｉｎ  ｓｉｔｕで放出される。ステントの本体に好適な材料としては、ポリ（α−ヒドロキシ酸）、例えばポリ−Ｌ−ラクチド（ＰＬＬＡ）、ポリ−Ｄ−ラクチド（ＰＤＬＡ）、ポリグリコリド（ＰＧＡ）、ポリジオキサノン、ポリカプロラクトン、ポリグルコネート、ポリ乳酸−ポリエチレンオキシドコポリマー、変性セルロース、コラーゲン若しくは他の連結タンパク質若しくは天然材料、ポリ（ヒドロキシブチレート）、ポリ酸無水物、ポリホスホエステル、ポリ（アミノ酸）、ヒアルロン酸、デンプン、キトサン、接着タンパク質、これらの材料のコポリマー、並びにこれらの合成物及び組合せ、並びに他の生分解性ポリマーの組合せが挙げられるが、これらに限定されない。生分解性ガラス又は生体活性のあるガラスも、本発明の使用に好適な生分解性材料である。本発明の組成物は、既知の方法を使用して生分解性ステントに組み込んでもよい。当該技術分野で既知の生分解性ステントの例としては、米国特許第２００２／００９９４３４号、米国特許第６，３８７，１２４号（Ｂ１）、米国特許第５，７６９，８８３号、欧州特許第０  ８９４  ５０５号（Ａ２）、米国特許第６５３，３１２号、米国特許第６，４２３，０９２号、米国特許第６，３３８，７３９号、米国特許第６，２４５，１０３号、及び欧州特許第１  １１０  ５６１号で開示されているものが挙げられるが、これらに限定されない。これらの文献は参照により本明細書に援用される。また生分解性ステントは、金属（マグネシウム又はマグネシウム合金（これらに限定されない）等のランタニド）、又は関連の有機材料及び非有機材料（例えばデンプンと組合せたマグネシウム系合金（これに限定されない））から作製してもよい。
【０１００】
徐放製剤
本発明の別の態様は、パクリタキセル及びメラトニンの放出を制御する添加剤を含む組成物に関する。本発明の別の実施形態によれば、組成物は徐放製剤である。したがって、ステントは、大用量又は高濃度用量のパクリタキセル及びメラトニンを備え得る。ステントが治療部位にあると、製剤によって決められた速度でパクリタキセル及びメラトニンを放出する。このことによって、特定用量を維持するのに頻繁にステントを交換する必要性がなくなる。徐放製剤の別の利点は、組成物が数日又は数週間にわたって１日中拡散することである。
【０１０１】
本発明の１つの実施形態は、本明細書に記載されるような組成物（当該組成物は１つ又は複数の徐放剤をさらに含む）を含むステントである。徐放剤は、天然ポリマー若しくは合成ポリマー、又はマグネシウム合金等の再吸収可能な系であり得る。
【０１０２】
本発明の徐放製剤に有用な合成ポリマーの中には、ポリ（グリコール）酸、ポリ（乳酸）又は一般的グリコール酸ベース及び乳酸ベースのポリマー及びコポリマーがある。これらにはポリカプロラクトン及び一般的ポリヒドロキシルアルカノエート（ＰＨＡ：ポリ（ヒドロキシアルカン酸＝全てのポリエステル）も含まれる。これらとしては、ポリ（エチレングリコール）、ポリビニルアルコール、ポリ（オルトエステル）、ポリ（無水物）、ポリ（カーボネート）、ポリアミド、ポリイミド、ポリイミン、ポリ（イミノカーボネート）、ポリ（エチレンイミン）、ポリジオキサン、ポリオキシエチレン（ポリエチレンオキシド）、ポリ（ホスファゼン）、ポリスルホン、脂質、ポリアクリル酸、ポリメチルメタクリレート（ＰＭＭＡ）、ポリアクリルアミド、ポリエステルアミド、ポリアクリロニトリル（ポリシアノアクリレート）、ポリＨＥＭＡ、ポリウレタン、ポリオレフィン、ポリスチレン、ポリテレフタレート、ポリエチレン、ポリプロピレン、ポリエーテルケトン、ポリ塩化ビニル、ポリフッ化物、シリコーン、ポリシリケート（生体活性ガラス）、シロキサン（ポリジメチルシロキサン）、ヒドロキシアパタイト、ラクチド−カプロノラクトン、及び当業者に既知の任意の他の合成ポリマーも挙げられる。他の合成ポリマーは、アルカリ加水分解した動物性タンパク質又は植物性タンパク質と組合せた活性化ポリエチレングリコール（ＰＥＧ）に基づくヒドロゲルから作製し得る。
【０１０３】
本発明の徐放製剤に有用な天然由来のポリマーの中には、ポリアミノ酸（天然及び非天然）、ポリβ−アミノエステルがある。これらには、ポリ（ペプチド）（例えばアルブミン、アルギン酸塩、セルロース／酢酸セルロース、キチン／キトサン、コラーゲン、フィブリン／フィブリノゲン、ゼラチン、リグニンも含まれる。概して、タンパク質ベースのポリマー。ポリ（リシン）、ポリ（グルタメート）、ポリ（マロネート）、ポリ（ヒアルロン酸）。ポリ核酸、多糖、ポリ（ヒドロキシアルカノエート）、ポリイソプレノイド、デンプンベースのポリマー、及び当業者に既知の任意の他の天然由来のポリマー。
【０１０４】
他のポリマーは、アルカリ加水分解した動物性タンパク質又は植物性タンパク質と組合せた活性化ポリエチレングリコール（ＰＥＧ）に基づくヒドロゲルから作製され得る。
【０１０５】
合成ポリマー及び天然ポリマーの両方に関して、本発明はそのコポリマーを含み、また直鎖、分岐、超分岐の架橋され官能基を有するデンドリマー（表面、官能基、親水性／疎水性）が含まれる。
【０１０６】
好ましい徐放剤としては、エラストマーの生分解性ポリ（エステルアミド）（ＰＥＡ）コポリマーが挙げられる。これらのコ−ＰＥＡポリマーは、薬剤抱合のためのカルボキシル官能基を有し、非毒性構成要素から合成される。天然α−アミノ酸（Ｌ−ロイシン及びＬ−リシン）及び１，６−ヘキサンジオール及びセバシン酸等の他の非毒性構成要素を使用して、これらを調製する。さらに、ニトロキシドラジカル４−アミノＴＥＭＰＯをＰＥＡに抱合することができる。ＰＥＡコポリマーの重要な特性は、その天然治癒応答を促進する能力であり得る。ＰＥＡコポリマーは、この群のポリマーを他の生分解性ポリマーと区別する幾つかの所望の特徴を有する：
−プログラム可能：生物学的特性及び物理特性をカスタマイズするためにポリマー成分を変えることができる
−官能性：分子はポリマー骨格に共有結合することができる
−延性：ステント用の現行の製剤は３００％超の伸長性を有する
−表面分解：マトリクス化した薬剤又は生物製剤の制御放出
−酵素生分解：アミノ酸様エステルの酵素攻撃及びアミド結合
−血液、細胞及び組織の適合性：ｉｎ  ｖｉｔｒｏで前臨床試験及び臨床試験によって、ＰＥＡの生体適合性が実証されている。
【０１０７】
好ましいＰＥＡ組成物としては、ＰＥＡ  ８ＬＤ６０％  Ｔｅｍｐｏ、ＰＥＡ  ４ＬＤ３３％  Ｔｅｍｐｏ、ＰＥＡ  Ａｃ  Ｔｅｍｐｏ、ＰＥＡ  Ａｃ  Ｂｚ、及びＰＥＡ  ＧＪ−２−２が挙げられるが、これらに限定されない。
【０１０８】
徐放組成物は、液体又は半液体（例えば溶液、ゲル、ヒドロゲル、懸濁液、ラティス（lattices）、リポソーム）として配合され得る。当業者に既知の任意の好適な製剤は、本発明の範囲内にある。
【０１０９】
本発明の一態様によれば、組成物は、メラトニン量が全徐放性ポリマー質量の１％〜６０％未満になるように配合する。本発明の一態様によれば、組成物は、メラトニン量が全徐放性ポリマー質量の１％〜５０％、１％〜４０％、１％〜３０％、１％〜２０％、２％〜６０％、５％〜６０％、１０％〜６０％、２０％〜６０％、３０％〜６０％、又は４０％〜６０％になるように配合する。
【０１１０】
本発明の一態様によれば、組成物は、パクリタキセル量が全徐放性ポリマー質量の１％〜６０％未満になるように配合する。本発明の一態様によれば、組成物は、パクリタキセル量が全徐放性ポリマー質量の１％〜５０％、１％〜４０％、１％〜３０％、１％〜２０％、２％〜６０％、５％〜６０％、１０％〜６０％、２０％〜６０％、３０％〜６０％、又は４０％〜６０％になるように配合する。
【０１１１】
医療処置
上記のように、狭窄、再狭窄等のＳＭＣ増殖及びその予防が、本発明のステントによる治療に対して感受性がある。ステントは、増殖ＳＭＣ上に又はそれに隣接して（例えば動脈等の血管中に）あり得る。本発明のステントは、治療の必要な患者において狭窄又は再狭窄を予防又は治療するのに使用され得る。
【０１１２】
ステントは、増殖ＳＭＣ除去後もｉｎ  ｓｉｔｕで配置され得る。例えば、動脈中の狭窄を外科的に取り除いた後、ステントは、手術後に残存している可能性がある増殖細胞を収縮させるために動脈縫合域に配置され得る。
【０１１３】
パクリタキセルとメラトニンとの組合せは、数日から数週間にわたって作用することができるように徐放剤と組合せてもよく、これによってステントの交換が避けられる。生分解性ステントを使用する場合、治療後にステントを取り出す必要がない。
【０１１４】
本発明は、必要としている任意の動物（ヒト、家畜（livestock）、家庭用の動物（domestic animals）、野生動物、又は治療が必要な任意の動物を含む）を治療するのに有用である。動物の例は、ヒト、ウマ、ネコ、イヌ、マウス、ラット、アレチネズミ、ウシ、ブタ、ニワトリ、ラクダ、ヤギ、ヒツジ、ウサギ、野ウサギ、トリ、ゾウ、サル、チンパンジー等である。動物は哺乳類であり得る。
【０１１５】
パクリタキセル
パクリタキセルは、パクリタキセル、その類似体及び誘導体（例えばパクリタキセル生物活性を有するパクリタキセルの天然又は合成機能的類似体、及びパクリタキセル生物活性を有するパクリタキセル断片を含む）を表す。パクリタキセルには、式（Ｉ）を有する化合物が含まれる。パクリタキセル類似体である化合物は、微小管形成及び／又は作用に影響を与え、それにより抗有糸分裂効果及び抗細胞増殖効果を得ることによって、細胞の有糸分裂を妨げる化合物を表す。
【０１１６】
【化２】
0005385785.tif 000003
【０１１７】
パクリタキセル並びにその類似体及び誘導体を調製する方法は当該技術分野で既知であり、例えば米国特許第５，５６９，７２９号、同第５，５６５，４７８号、同第５，５３０，０２０号、同第５，５２７，９２４号、同第５，４８４，８０９号、同第５，４７５，１２０号、同第５，４４０，０５７号、及び同第５，２９６，５０６号に記載されている。パクリタキセル並びにその類似体及び誘導体は市販もされている。例えば、合成パクリタキセルは、タキソール（登録商標）の登録商標名でBristol-Myers Squibb Company, Oncology Division（ニュージャージー州プリンストン）から入手することができる。
【０１１８】
パクリタキセル類似体は、式ＩＩ（パクリタキセルがＣ１０位で修飾される）による構造を有し得る。Ｒは、プロピオニル、イソブチリル、バレリル、ヘキサノイル、オクタノイル、デカノイル、トリデカノイル、メトキシアセチル、メチルチオアセチル、メチルスルホニルアセチル、アセトキシアセチル、エチルホルミル、モノスクシニル、クロトノイル、アクリロイル、シクロプロパンカルボニル、シクロブタンカルボニル、シクロペンタンカルボニル、シクロヘキサンカルボニル、ヒドロシンナモイル、トランス−シンナモイル、フェニルアセチル、ジフェニルアセチル、ベンゾイル、２−クロロベンゾイル、３−クロロベンゾイル、４−クロロベンゾイル、３，４−ジクロロベンゾイル、３，５−ジクロロベンゾイル、２，４−ジクロロベンゾイル、３，５−ジブロモベンゾイル、４−フルオロベンゾイル、３−トリフルオロメチルベンゾイル、４−トリフルオロメチルベンゾイル、３−ニトロベンゾイル、４−ニトロベンゾイル、３−ジメチルアミノベンゾイル、３−メトキシベンゾイル、１−ナフトイル、２−ナフトイル、２−キノリンカルボニル、３−キノリンカルボニル、４−キノリンカルボニル、インドール−３−アセチル、ピロール−２−カルボニル、１−メチル−２−ピロールカルボニル、２−フロイル、５−ブロモフロイル、５−ニトロフロイル、３−チオフェンカルボニル、２−チオフェンカルボニル、２−チオフェンアセチル、ピコリノイル、イソニコチノイル、５，６−ジクロロニコチノイル、２−メチルニコチノイル、６−メチルニコチノイル、５−ブロモニコチノイル、２−ピラジンカルボニル、イソブチリル、バレリル、メトキシアセチル又はシクロヘキサンカルボニルのいずれかであり得る。上記の類似体の調製方法は、Liu et al著「コンビナトリアル化学及びハイスループットスクリーニング（Combinatorial chemistry and High Throughput Screening）」（2002, Vol 5, p 39 to 48）に十分記載されている。
【０１１９】
【化３】
0005385785.tif 000004
【０１２０】
タキソール（登録商標）並びにその類似体及び誘導体は、白血病及び腫瘍を治療するのに首尾よく使用されている。特に、タキソール（登録商標）は、乳癌、肺癌、及び卵巣癌の治療に有用である。さらに、パクリタキセルは、当業者に容易に理解される、既知の有機化学手法（Nerenberg et al.著「免疫抑制剤（−）−ジスコデルモリドの全合成（Total synthesis of the immunosuppressive agent(-)-discodermolide）」 J. Amer. Chem. Soc., 115:12,621-12,622, 1993）に従って合成してもよい。
【０１２１】
メラトニン
メラトニン（Ｎ−アセチル−５−メトキシトリプタミン）は、松果体によって分泌されるホルモンである。メラトニンは、睡眠障害及び時差ぼけの治療に処方されることが多い。メラトニンの薬理活性は多くの刊行物に記載されている。メラトニンの薬理活性の初期研究の１つがBarchas及び共同研究者によるものであった（Barchas et al. Nature 1967, 214, 919）。メラトニンは、メラトニン、その類似体及び誘導体を表す。メラトニン類似体は、メラトニン生物活性を有するメラトニンの天然又は合成機能的変種である。メラトニン類似体は、メラトニン受容体と結合する化合物であり得る。例えば標準的なスクリーニング技法によってこのようなメラトニン類似体を特定する方法は当該技術分野で既知である。類似体は、好適な緩衝液条件で１０−６Ｍよりも良好な親和力でメラトニン受容体と結合する化合物であり得る。
【０１２２】
メラトニンは式（ＩＩＩ）を有する化合物を含む。
【０１２３】
【化４】
0005385785.tif 000005
【０１２４】
メラトニン類似体の例としては、２−ヨードメラトニン、６−クロロメラトニン、６，７−ジクロロ−２−メチルメラトニン及び８−ヒドロキシメラトニン（その全てが必須部位として５−メトキシインドール環を含有する）が挙げられる（Dubocovich, et al. Proc. Nat'l.Acad. Sci.（USA） 1987, 84, 3916-3918、Dubocovich, M. J. Pharmacol. Exp.Ther : 1985,234,395、Dubocovich, M. L. Trends Pharmacol. Sci. 1995, 16, 50-56）。
【０１２５】
類似体の組合せ
本発明の一態様によれば、パクリタキセルは、任意でパクリタキセルと組合せた、１つ又は複数のパクリタキセル類似体を含む。
【０１２６】
本発明の別の態様によれば、メラトニンは、任意でメラトニンと組合せた、１つ又は複数のメラトニン類似体を含む。
【０１２７】
ＳＭＣを増殖する特性から、本発明者らは、類似体の組合せを含む組成物が増殖細胞塊を縮小するのにも効果的であり得ることを発見している。
【０１２８】
誘導体
特に他に記載しない限り、パクリタキセル又はメラトニンの立体異性体、互変異性体、ラセミ体、プロドラッグ、代謝産物、薬学的に許容可能な塩、塩基、エステル、構造的に関連する化合物又は溶媒和物は、本発明の範囲内にある。
【０１２９】
本発明によるパクリタキセル又はメラトニンの薬学的に許容可能な塩（即ち水溶性、油溶性又は分散性生成物の形態）としては、例えば無機又は有機の酸又は塩基から生成される従来の非毒性塩又は第四級アンモニウム塩が挙げられる。このような酸付加塩の例としては、酢酸塩、アジピン酸塩、アルギン酸塩、アスパラギン酸塩、安息香酸塩、ベンゼンスルホン酸塩、重硫酸塩、酪酸塩、クエン酸塩、ショウノウ酸塩、ショウノウスルホン酸塩、シクロペンタンプロピオン酸塩、ジグルコン酸塩、ドデシル硫酸塩、エタンスルホン酸塩、フマル酸塩、グルコヘプタン酸塩、グリセロリン酸塩、ヘミ硫酸塩、ヘプタン酸塩、ヘキサン酸塩、塩酸塩、臭化水素酸塩、ヨウ化水素酸塩、２−ヒドロキシエタンスルホン酸塩、乳酸塩、マレイン酸塩、メタンスルホン酸塩、２−ナフタレンスルホン酸塩、ニコチン酸塩、シュウ酸塩、パモ酸塩、ペクチン酸塩、過硫酸塩、３−フェニルプロピオン酸塩、ピクリン酸塩、ピバル酸塩、プロピオン酸塩、コハク酸塩、酒石酸塩、チオシアン酸塩、トシル酸塩、及びウンデカン酸塩が挙げられる。塩基塩は、アンモニウム塩、ナトリウム塩及びカリウム塩等のアルカリ金属塩、カルシウム塩及びマグネシウム塩等のアルカリ土類金属塩、ジシクロへキシルアミン塩等の有機塩基を有する塩、Ｎ−メチル−Ｄ−グルカミン、並びにサルギニン及びリシン等のアミノ酸を有する塩が挙げられる。また、塩基性窒素含有基は、低級アルキルハロゲン化物（例えば塩化、臭化及びヨウ化メチル、エチル、プロピル及びブチル）、ジアルキル硫酸塩（例えばジメチル硫酸塩、ジエチル硫酸塩、ジブチル硫酸塩及びジアミル硫酸塩）、長鎖ハロゲン化物（例えば塩化、臭化及びヨウ化デシル、ラウリル、ミリスチル及びステアリル）、アラルキルハロゲン化物（例えば臭化ベンジル及び臭化フェネチル）等のような作用物質で四級化し得る。他の薬学的に許容可能な塩としては、硫酸塩エタノール付加物（ethanolate）及び硫酸塩が挙げられる。
【０１３０】
本明細書で使用されるように、用語「立体異性体」は、パクリタキセル又はメラトニンが保有し得る、同じ結合配列で結合した同じ原子で構成されるが、不可換な異なる三次元構造を有する全ての可能性のある化合物を定義する。他に言及又は記載しない限り、本明細書中のパクリタキセル又はメラトニンの化合物名は、その化合物が保有し得る、全ての可能性のある立体化学的な異性体の混合物を包含する。当該混合物は、当該化合物の基本的分子構造の全てのジアステレオマー及び／又はエナンチオマーを含有し得る。純粋な形の又は互いに混合した、パクリタキセル又はメラトニンの立体化学的な異性体の全てが本発明の範囲内にあることが意図される。
【０１３１】
パクリタキセル又はメラトニンはその互変異性体で存在していてもよい。このような異性体は本明細書に記載の化合物にはっきりとは示されていないが、本発明の範囲内に含まれることが意図される。
【０１３２】
治療的使用に関して、本発明によるパクリタキセル又はメラトニンの塩は、対イオンが薬学的に又は生理学的に許容可能なものである。
【０１３３】
本明細書で使用されるように、用語「プロドラッグ」は、得られる誘導体のｉｎ  ｖｉｖｏ生体内変換生成物が活性薬剤であるような、エステル、アミド及びリン酸塩等の薬理学的に許容可能な誘導体を意味する。概略的にプロドラックについて記載している、Goodman及びGilmanによる参考文献（The Pharmacological Basis of Therapeutics, 8th Ed, McGraw-Hill, Int. Ed. 1992、「薬剤の生体内変換（Biotransformation of Drugs）」 p 13-15）は本明細書に援用される。本発明の化合物のプロドラッグは、決められた操作又はｉｎ  ｖｉｖｏで修飾基（modifications）を親成分へと切断するように、当該成分中に存在する官能基を修飾することによって調製することができる。プロドラッグの典型例は、例えば国際公開第ＷＯ９９／３３７９５号、国際公開第ＷＯ９９／３３８１５号、国際公開第ＷＯ９９／３３７９３号及び国際公開第ＷＯ９９／３３７９２号（全て参照により本明細書に援用される）に記載されている。プロドラックは、バイオアベイラビリティの増大を特徴とし、ｉｎ  ｖｉｖｏで容易に活性パクリタキセル又はメラトニンに代謝される。
【０１３４】
用量
ステント上のメラトニン及びパクリタキセルは平滑細胞の増殖を阻害する量で存在することが好ましい。これは、狭窄又は再狭窄を予防又は治療する量で存在することが好ましい。
【０１３５】
メラトニン及びパクリタキセルの狭窄又は再狭窄を予防するのに効果的な量は、狭窄又は再狭窄の臨床的障害又は症状を緩和又は最小限にするのに効果的な量である。例えば、狭窄又は再狭窄の臨床的障害又は症状は、患者が患う苦痛又は不快感を軽減することによって、そうでなければこのような治療なしで予測される生存期間を越えて被験者の生存期間を延ばすことによって、狭窄又は再狭窄の進行又は拡大を阻害又は予防することによって、或いは狭窄又は再狭窄における細胞の成熟及び増殖を制限、停止、中断、又は他の方法で制御することによって緩和し得るか又は最小限にし得る。
【０１３６】
ステントのサイズ及びその上の組成物濃度は、それぞれの場合の特定の因子（狭窄又は再狭窄の種類、狭窄又は再狭窄の段階、被験者の体重、及び被験者の症状の重症度を含む）によって変わる。これらの量は、当業者によって容易に決定することができる。
【０１３７】
本発明の一態様によれば、被験者に送達するパクリタキセル濃度が、０．００００１、０．００００５、０．０００１、０．０００２、０．０００４、０．０００６、０．０００８、０．００１、０．００２、０．００３、０．００４、０．００５、０．００６、０．００７、０．００８、０．００９、０．０１、０．０５、０．１、０．５、１、５、１０、２０、４０、６０、８０、若しくは１００μｇ（パクリタキセル）／ｍｍ２（ステント）以上、又は上記の値のいずれか２つの間の範囲内（両端の値を含む）にある濃度になるように、パクリタキセルを含む組成物をステントにコーティングする。
【０１３８】
本発明の別の態様によれば、被験者に送達するメラトニン濃度が、０．００００１、０．００００５、０．０００１、０．０００２、０．０００４、０．０００６、０．０００８、０．００１、０．００２、０．００３、０．００４、０．００５、０．００６、０．００７、０．００８、０．００９、０．０１、０．０５、０．１、０．５、１、５、１０、２０、４０、６０、８０、若しくは１００μｇ（パクリタキセル）／ｍｍ２（ステント）以上、又は上記の値のいずれか２つの間の範囲内（両端の値を含む）にある濃度になるように、メラトニンを含む組成物をステントにコーティングする。
【０１３９】
上記の用量に達するのに必要とされるステント１ｍｍ２当たりのメラトニン及びパクリタキセルの濃度は、当業者によって容易に算出することができる。
【０１４０】
本発明の一態様によれば、ステントに存在するメラトニンの濃度は、０．００１〜５、０．０２〜４、又は０．００５〜２μｇ（メラトニン）／ｍｍ２（ステント）（両端の値を含む）であり得る。好ましくは、これは０．００５〜２μｇ（メラトニン）／ｍｍ２（ステント）（両端の値を含む）である。
【０１４１】
本発明の別の態様によれば、ステントに存在するパクリタキセルの濃度は、０．０００１〜０．５、０．０００５〜０．００３、又は０．００１〜０．２μｇ（パクリタキセル）／ｍｍ２（両端の値を含む）であり得る。好ましくは、これは０．００１〜０．２μｇ（パクリタキセル）／ｍｍ２（両端の値を含む）である。
【０１４２】
好ましくは、ステント上のパクリタキセル濃度は、メラトニン濃度よりも低い。パクリタキセル濃度は、メラトニン濃度の０．９５倍、０．９倍、０．８５倍、０．８倍、０．７５倍、０．７倍、０．６５倍、０．６倍、０．５５倍、０．５０倍、０．４５倍、０．４０倍、０．３５倍、０．３０倍、０．２倍、０．１倍、０．０５倍以下であり得るか、又は倍数が上記の値のいずれか２つの間の範囲内（両端の値を含む）にあるメラトニン濃度の倍数であり得る。好ましくは、これはメラトニン濃度の０．１倍〜０．３倍である。本発明者らの実験によって、０．８８５μｇ（メラトニン）／ｍｍ２（ステント）と、０．１１８μｇ／ｍｍ２（ステント）のパクリタキセル濃度とで阻害が起こることが示される。
【０１４３】
キット
本発明によるキットは、少なくとも１つのステントと、別個に少なくとも１つの本発明の組成物とを含み得る。キットは、技術者らが血管に挿入する前に組成物をステントにコーティングすることを可能にする。
【０１４４】
さらにメラトニン及びパクリタキセルを含む組成物は、最終使用者によってステントのコーティングを容易にする付加的物質を含有していてもよい。例えば、ステントの急速乾燥を可能にするように、組成物は急速蒸発溶媒を含有していてもよい。この組成物は、メラトニン及びパクリタキセルがステントに付着するように、且つその徐放を容易にするように、高分子材料を含有していてもよい。
【０１４５】
組成物は、当該技術分野で既知の任意の手段、例えば組成物中にステントを浸漬させること、組成物をステントに噴霧すること、静電力を利用することによって、キットのステントに塗布してもよい。このような方法は当該技術分野で既知である。
【０１４６】
本発明の一態様は、組成物をコンテナ、例えばバイアル、サシェ、スクリューキャップボトル、シリンジ、再封不能な容器（non-resealable：ジッパーの付いていない）、再封可能な容器（resealable：ジッパーの付いている）内に提供することである。このようなコンテナは、組成物を含有し、且つ任意でステントへの組成物の塗布を容易にするのに好適な任意のものである。実際、コーティング及び活性化合物（例えばポリオルトエステル）の制御放出のために使用されるポリマーによっては、湿度に非常に強く影響され、例えば低温雰囲気及びアルゴン雰囲気で保存しなければいけないものがある。また活性生成物によっては（例えばロテノン）、光及び熱に強く影響され、暗所及び低温で保存しなければいけないものがある。このような場合、組成物を含むコンテナは、ベアステントとは別に保存する。インターベンショナル心臓科医は、コーティングを含有する箱を開けて、インターベンション直前にステントに組成物を塗布することができる。
【０１４７】
キットは、２種類以上のステントと、２つ以上の組成物コンテナとを含んでいてもよい。キットは、ステントのサイズ範囲、ステント構造、様々な材料から作製されたステントを与え得る。キットは、別々にメラトニン、パクリタキセル、様々なメラトニン及び／又はパクリタキセルの誘導体、及び様々なポリマーの組合せを含有する一連のバイアルを与え得る。キットは、２種類以上の組成物の連続塗布を容易にし得る。キットは、使用のための取扱説明書を含有してもよい。
【０１４８】
実施例
本発明を以下の非限定的な実施例で説明する。実施例は、上記のメラトニンとパクリタキセルとの組合せの有効性を説明する。類似体の阻害特性は、実施例では言及されていないが既知であり、当業者は、例示の化合物を上述のような類似体に容易に置き換えることができる。
【実施例１】
【０１４９】
未展開のステント１ｍｍ２当たり０．０５μｇ〜２μｇのメラトニン及び０．０１μｇ〜０．２μｇのパクリタキセルを含む組成物並びに好適なポリマーをバルーン膨張式ステント上にコーティングする。経皮経管冠動脈形成（ＰＴＣＡ）インターベンションを利用して、限局性血管狭窄を患う被験者にステントを導入する。インターベンションの６ヵ月後、インターベンション域の血管造影を行う。再狭窄度を患者の血管腔の割合に応じて算出する。
【実施例２】
【０１５０】
本実験の目的は、以下を試験することであった：
１．ブタ冠動脈モデルにおける移植後の損傷及び炎症応答の評価
２．ステント移植の４週間後の損傷と炎症との関係性の評価
３．この試験は、コーティングしたステントと、コーティングしていないベアステントとを比較するように設定している。ステンレス鋼金属製のベアステントが参照ステントであり、対照群としての役目を果たす。
【０１５１】
１．方法
１．１  ステント／バルーンコーティング
ステントに、メラトニン／パクリタキセル／ＰＥＡの混合物を含有するマトリクス層と、ＰＥＡのみから成る最上層とを層状に噴霧コーティングした。全ての操作手順及び噴霧コーティングを無菌室条件下で行った。真空下でステントを徹底的に乾燥し、あらゆる溶媒残渣を取り除いた。
【０１５２】
１．２  試験概要
ブタ冠動脈における冠動脈ステント移植の２８日後に、冠動脈損傷及び結果として生じるステント周囲の炎症、支柱周囲の血栓形成、並びに新生内膜増殖を調べた。無作為化リストに従って、飼育ブタのＬＡＤ動脈及びＣＸ動脈にステントを移植した。
群コード：
群１：ステンレス鋼（ＳＳ）
群５：ＰＥＡ−メラトニン１５０μｇ（Ｍ）
群７：Ｔａｘｕｓステント（Ｐ）
群８：ＰＥＡ−Ｐａｃｌ−Ｍｅｌ  ２０μｇ  １５０μｇの２層コーティング（ＰＭ１）
群９：ＰＥＡ−Ｐａｃｌ−Ｍｅｌ  ２０μｇ  １５０μｇの３層コーティング（ＰＭ２）
【０１５３】
１．３  無作為化リスト
無作為化試験において、左前下行枝（ＬＡＤ）動脈中のステント又は回旋（ＣＸ）動脈中のステントを備えた動物に以下のコードを与えた：
【０１５４】
【表１】
0005385785.tif 000006
表１：動物ＩＤコード、割り当てられたステント（ＰＥＡ−ポリ（エステルアミド）、Ｐａｃｌ−パクリタキセル、Ｍｅｌ−メラトニン、Ｔａｘｕｓステント−パクリタキセルで処理したBoston Scientific製のステント）、及びＬＡＤ（左前下行枝）動脈又はＣＸ（回旋）動脈におけるステント配置。本明細書で使用されるコード：ＳＳ−ステンレス鋼ステント（即ち薬剤を含まない）、Ｍ−メラトニン薬剤溶出ステント、ＰＭ−メラトニン／パクリタキセル薬剤溶出ステント、Ｐ−パクリタキセル薬剤溶出ステント（例えばＴａｘｕｓステント）。
【０１５５】
１．４  第１のインターベンション
全ての実験動物は同等の処理を受けた。第１のインターベンションは、以下の測定を含んでいた：
冠動脈造影
左冠動脈の２つの主要血管（ＬＡＤ及びＣＸ）への冠動脈ステントの移植。
【０１５６】
０．２ｍｌ／ｋｇのＫｅｔａｍｉｎ（Ｕｒｓｏｔａｍｉｎ（登録商標)、Serumwerk Bernburg（ドイツ、ビールス））と、０．１ｍｌ／ｋｇの２％Ｘｙｌａｚｉｎｈｙｄｒｏｃｈｌｏｒｉｄ（Ｘｙｌａｚｉｎ（登録商標）、Riemser Arzneimittel GmbH（ドイツ））と、０．０８ｍｌ／ｋｇのＡｔｒｏｐｉｎｓｕｌｆａｔ（Ａｔｒｏｐｉｎｓｕｌｆａｔ（登録商標）、BBraun Melsungen AG（ドイツ））とでブタを鎮静状態にさせた後、静脈注射で３ｍｌ〜５ｍｌのＰｒｏｐｏｆｏｌ（Ｒｅｃｏｆｏｌ（登録商標）１％、Curamed Pharma GmbH（ドイツ））によって全身麻酔を誘導した。ブタに挿管し（Ｅｎｄｏｎｏｒｍ  ６．０Ｆ、Ruesch GmbH（ドイツ））、３０体積％の純酸素と、７０体積％のＮ２Ｏと、１体積％〜２体積％のＩｓｏｆｌｕｒａｎ（Ｉｓｏｆｌｕｒａｎ  Ｃｕｒａｍｅｄ、Curamed Pharma GmbH（ドイツ））との混合物を使用して換気を開始した。この手順を通して、心電図、ＳｐＯ２及び体温を連続的にモニタリングした。外頚動脈を外科的に曝し、６Ｆ動脈内シースを０．０３５インチ（約０．８８９ミリメートル）のガイドワイヤーを通じて導入した。
【０１５７】
ヘパリン（５０００ＩＵ）及び２５０ｍｇのＤＬ−Ｌｙｓｉｎｍｏｎｏ（ａｃｅｔｙｌｓａｌｉｃｙｌａｔ）（Ａｓｐｉｓｏｌ（登録商標）、Bayer Ag（ドイツ））をボーラス（bolus：急速静注薬）として静脈投与した。AppleのＭａｃｉｎｔｏｓｈ  Ｐｏｗｅｒ  ＰＣを使用してデジタイザに接続したPhilipsのＰｏｌｙＡｒｃフルオロスコープを用いて、冠動脈の画像化を行った。６Ｆ  Ｊｕｄｋｉｎｓ  Ｌ３．５  ＳＨカテーテルを使用して、ブタの冠動脈を可視化し、Ｉｏｐｒｏｍｉｄ（Ｕｌｔｒａｖｉｓｔ  ３７０（登録商標）、Schering AG（ドイツ））を造影剤として使用した。１０％〜２０％サイズの大きいものを使用して、ステント（各ブタで２つ、１つはコーティングしたもの及び１つはコーティングしていないもの）を移植した。各移植に対してステント毎にＩＤ番号を付けた。ニトログリセリン（２００μｇ）投与後に冠動脈造影を行った。最後に、頸動脈の切開部位を修復し、標準的な技法を用いて皮層を閉じた。第１のインターベンションの２日前から試験まで抗凝血剤を投与した。（（１日当たり２５０ｍｇのＴｉｃｌｏｐｉｄｉｎｈｙｄｒｏ−ｃｈｌｏｒｉｄ（Ｔｉｋｌｙｄ（登録商標）、Sanofi Winthrop（ドイツ））及び１００ｍｇのアセチルサリチル酸（ＡＳＳ（登録商標）、Ratiopharm（ドイツ））））。
【０１５８】
１．５  第２のインターベンション
全ての実験動物は同等の処理を受けた。第２のインターベンションは、以下の測定を含んでいた：
冠動脈造影
動物の安楽死
心臓の開胸及び外植
ＮａＣｌによる心臓の潅注及び３．５％ホルマリンによる血圧固定
病理組織学的分析までの３．５％ホルマリン中での別個に心臓保存。
【０１５９】
０．２ｍｌ／ｋｇのＫｅｔａｍｉｎ（Ｕｒｓｏｔａｍｉｎ（登録商標)、Serumwerk Bernburg（ドイツ、ビールス））と、０．１ｍｌ／ｋｇの２％Ｘｙｌａｚｉｎｈｙｄｒｏｃｈｌｏｒｉｄ（Ｘｙｌａｚｉｎ（登録商標）、Riemser Arzneimittel GmbH（ドイツ））と、０．０８ｍｌ／ｋｇのＡｔｒｏｐｉｎｓｕｌｆａｔ（Ａｔｒｏｐｉｎｓｕｌｆａｔ（登録商標）、BBraun Melsungen AG（ドイツ））とでブタを鎮静状態にさせた後、静脈注射で３ｍｌ〜５ｍｌのＰｒｏｐｏｆｏｌ（Ｒｅｃｏｆｏｌ（登録商標）１％、Curamed Pharma GmbH（ドイツ））によって全身麻酔を誘導した。ブタに挿管し（Ｅｎｄｏｎｏｒｍ  ６．０Ｆ、Ruesch GmbH（ドイツ））、３０体積％の純酸素と、７０体積％のＮ２Ｏと、１体積％〜２体積％のＩｓｏｆｌｕｒａｎ（Ｉｓｏｆｌｕｒａｎ  Ｃｕｒａｍｅｄ、Curamed Pharma GmbH（ドイツ））との混合物を使用して換気を開始した。この手順を通して、心電図、ＳｐＯ２及び体温を連続的にモニタリングした。外頚動脈を外科的に曝し、６Ｆ動脈内シースを０．０３５インチ（約０．８８９ミリメートル）のガイドワイヤーを通じて導入した。
【０１６０】
AppleのＭａｃｉｎｔｏｓｈ  Ｐｏｗｅｒ  ＰＣを使用してデジタイザに接続したPhilipsのＰｏｌｙＡｒｃフルオロスコープを用いて、冠動脈の画像化を行った。追跡（follow-up）血管造影の後、深麻酔で飽和塩化カリウム（ＫＣｌ）を超える１０ｍｌの静脈ボーラスを用いて、動物を屠殺した。心臓を迅速に摘出し、冠動脈系を０．９％生理食塩水（ＮａＣｌ）で水洗し、生理学的圧力下で３．５％緩衝ホルマリンを灌流すること及び一晩浸漬することによって、動脈を固定した。
【０１６１】
標的セグメントを解剖し、組織学的にサンプルを得た。ステントの目視検査及びステント動脈の病理組織学的分析のために、ステント冠動脈を回収した。
【０１６２】
１．６  定量的な冠動脈解析
AppleのＭａｃｉｎｔｏｓｈ  Ｐｏｗｅｒ  ＰＣを使用してデジタイザに接続したPhilipsのＰｏｌｙＡｒｃフルオロスコープを用いて、冠動脈の画像化を行った。Ｒｅｓｅａｒｃｈ  ２．０．１  Ｓｙｓｔｅｍ（Pie Medical（オランダ））のためにＣＡＡＳ  ＩＩを使用して、定量的な冠動脈造影（ＱＣＡ）を行った。
【０１６３】
１．７  組織学
心臓を迅速に摘出し、冠動脈系を０．９％生理食塩水で水洗し、生理学的圧力下で４％緩衝ホルマリンを灌流すること及び一晩浸漬させることによって、動脈を固定した。心臓をザールランド大学にある組織学施設に送った。ホルマリン固定した心臓からステント冠動脈を解剖し、メチルメタクリレート（Merck（ドイツ、ダルムシュタット））中に浸漬した。ステント１つ当たり少なくとも３つの代表的な横断面を糸のこぎりでブロックから切断し、研磨して、アクリルプラスチックスライド上に接着させた。ＨＥ、Ｍａｓｓｏｎ  Ｇｏｌｄｎｅｒ技法によって、最終生検を染色した。内皮化（endothelialization）のために、選択動脈でｖｏｎ−Ｗｉｌｌｂｒａｎｄ抗体染色を行った。
【０１６４】
デジタル化の後に、ＮＩＨ画像プログラム（ＰＣ版の「Ｓｃｉｏｎ  Ｉｍａｇｅ」、Scion Corporation（米国、メリーランド州）で組織形態測定を行った。評価パラメータは、血管腔径、外弾性板（ＥＥＬ）径、最大新生内膜厚、ＥＥＬ面積、血管腔面積、及び新生内膜面積であった。Schwartz et al.（JACC, 1992, Vol 19(2), p. 267 to 274）でこれまでに記載されたように損傷スコアを割り当てて、Kornowski et al.（JACC, 1998, Vol 31 (1), p. 224 to 230）でこれまでに記載されたようにそれぞれ個々の支柱に対して炎症スコアを付けた。
【０１６５】
１．８  統計分析
血管造影変数及び組織形態変数を平均して、ステント１つ当たりの平均値を得た。ウィンドウズ（登録商標）用のソフトウェアＳＰＳＳ  １２．０（SPSS Inc.（米国イリノイ州シカゴ））を用いて、無作為因子としてブタによる分散モデルと、固定因子として治療、血管、及び治療−血管相互作用とを解析することによって、定量的な冠動脈造影の連続変数を比較した。データは平均値±ＳＤで与えられる。ｐ値が０．０５以下であれば、統計的に有意であると考えられる。
【０１６６】
２．結果
２．１  血管造影及び組織の画像化
画像結果及び組織学結果の要約が以下の表２で与えられ、図で示される画像を表す。
【０１６７】
【表２】
0005385785.tif 000007
表２．各動物に対する画像結果及び組織学結果
【０１６８】
２．２  定量的な冠動脈造影
表３で示されるように、薬剤溶出ステントＰＭ１及びＰＭ２は、４週間後の血管造影的な後期血管腔縮小の低減を示した。Ｔａｘｕｓ（登録商標）ステントは、この動物モデルの後期縮小の増大に関係していた。
【０１６９】
【表３】
0005385785.tif 000008
表３：４週間後の定量的な冠動脈造影の要約。以下の群の比較：群１  ステンレス鋼（ＳＳ）、群７  Ｔａｘｕｓステント（Ｐ）、群５  ＰＥＡ−メラトニン  １５０μｇ（Ｍ）、群８  ＰＥＡ−Ｐａｃｌ−Ｍｅｌ  ２０μｇ  １５０μｇの２層コーティング（ＰＭ１）、及び群９  ＰＥＡ−Ｐａｃｌ−Ｍｅｌ  ２０μｇ  １５０μｇの３層コーティング（ＰＭ２）。
【０１７０】
２．３  組織形態
以下の表４で示されるように、薬剤溶出ステントＰＭ１及びＰＭ２は、４週間後の新生内膜過形成の低減傾向を示した。Ｔａｘｕｓ（登録商標）ステントは、この動物モデルの新生内膜形成の増大に関係していた。
【０１７１】
【表４】
0005385785.tif 000009
表４：４週間後の組織形態の要約。以下の群の比較：群１  ステンレス鋼（ＳＳ）、群７  Ｔａｘｕｓステント（Ｐ）、群５  ＰＥＡ−メラトニン  １５０μｇ（Ｍ）、群８  ＰＥＡ−Ｐａｃｌ−Ｍｅｌ  ２０μｇ  １５０μｇの２層コーティング（ＰＭ１）、及び群９  ＰＥＡ−Ｐａｃｌ−Ｍｅｌ  ２０μｇ  １５０μｇの３層コーティング（ＰＭ２）。
【０１７２】
３．結論
メラトニンとパクリタキセルとの混合物を含有するマトリクス層を層状に噴霧コーティングしたステントによって、ブタの冠動脈モデルにおける新生内膜形成が低減される。
【実施例３】
【０１７３】
本実験は、メラトニンがブタモデルにおいて経皮冠動脈インターベンション（ＰＣＩ）後にｉｎ  ｖｉｖｏで新生内膜形成に対する有意な阻害効果を示すことを実証することが目的であった。さらに本実験は、以下：
ヒトの血管細胞（冠動脈内皮細胞及び平滑筋細胞）に対するメラトニンの作用、及び
基礎的な分子機構及び細胞機構を解明することが目的であった。
【０１７４】
１．材料及び方法
１．１  細胞培養
ヒト冠動脈内皮細胞（ＨＣＡＥＣ）をCambrexから購入し、ヒト冠動脈平滑筋細胞（ＨＣＡＳＭＣ）をPromocellから購入した。実験のために第４継代〜第１２継代の細胞を使用した。以下の組成物を有する各完全培養培地で両方の細胞型を培養した：
ＨＣＡＳＭＣ：平滑筋細胞増殖培地２：表皮増殖因子（ＥＧＦ）、塩基性の線維芽細胞増殖因子（ＦＧＦ）、インスリン、ウシ胎児血清（ＦＣＳ）５％、アンホテリシンＢ、ゲンタマイシン、
ＨＣＡＥＣ：内皮増殖培地−２  ＭＶ：ｈＥＧＦ、ヒドロコルチゾン、ＧＡ−１０００、ＦＢＳ  ５％、ＶＥＧＦ、ｈＦＧＦ−Ｂ、Ｒ３−ＩＧＦ−１、アスコルビン酸。
【０１７５】
培地を１日おきに交換した。しかし増殖因子刺激の２４時間前には、増殖因子を含まない新しい培養培地に培地を置き換え、その後の増殖因子刺激に対する細胞感受性を増大させた。サブコンフルエント（Subconfluent）ＨＣＡＥＣを１０ｎｇ／ｍｌのＶＥＧＦ−Ａで刺激したのに対し、サブコンフルエントＨＣＡＳＭＣを１０ｎｇ／ｍｌのＰＤＧＦ−ＢＢで刺激した。同様に、両方の細胞型を２５％のヒト血清（最終濃度）で刺激した。
【０１７６】
メラトニンが他の細胞型に対して同様の効果を有するか否かを研究するために、ＨＵＶＥＣ（ヒト臍静脈内皮細胞、Promocell）を試験した。ＨＵＶＥＣを対応する完全培地（内皮細胞増殖培地：ＥＣＧＳ／Ｈ  ０．４％、ウシ胎児血清２％、表皮増殖因子０．１ｎｇ／ｍｌ、ヒドロコルチゾン１μｇ／ｍｌ、塩基性の線維芽細胞増殖因子１ｎｇ／ｍｌ、アンホテリシンＢ  ５０ｎｇ／ｍｌ、ゲンタマイシン５０μｇ／ｍｌ）で培養した。刺激の２４時間前に、培地を２％血清及び抗生物質を含有するが、他の相補体を欠く培地に置き換えた。その後、ＨＵＶＥＣを１０ｎｇ／ｍｌのＶＥＧＦ−Ａで２４時間刺激した。
【０１７７】
メラトニン（Acros organics）は、BlueMedical Devices BVの好意で提供された。ストック溶液をＤＭＳＯ中で調製し、等分し、−２０℃で保存した。各実験に対して、新たな分取物を取り出し、細胞培養培地中で所望の最終濃度まで希釈した。
【０１７８】
１．２．増殖アッセイ
９６ウェルプレート（Costar）で培養した細胞に対して全ての増殖実験及び細胞毒性実験を行った。Promega製のＣｅｌｌＴｉｔｅｒ  ９６一液型細胞増殖アッセイを用いて、９６ウェルプレートでの細胞増殖を評価した。このアッセイは、細胞基質としてＭＴＳテトラゾリウム化合物を利用する。ＭＴＳは生細胞によって、組織培養培地に可溶性であると共に４９０ｎｍの光を吸収する着色ホルマザン産物へと生物還元する。生成されたホルマザンの量は、培養物中の生細胞の数に正比例する。刺激の２４時間後、２０μｌのＭＴＳ試薬を１つのウェル当たり１００μｌの培地で培養した細胞に添加した。３７℃、５％  ＣＯ２でのインキュベーションの２時間〜４時間後、９６ウェルプレートリーダー（Tecan）を使用して、４９０ｎｍでの吸光度を記録した。
【０１７９】
１．３．細胞毒性アッセイ
９６ウェルプレート上で培養した細胞を使用して、細胞毒性実験を行った。Promega製のＣｙｔｏＴｏｘ−ＯＮＥ（商標）アッセイを用いて、細胞の膜完全性を評価した。この試験は、蛍光計測法に基づき、膜が損傷した細胞からの乳酸脱水素酵素（ＬＤＨ）の放出を測定することによって、マルチウェルプレートに存在する非生存細胞の数を推測する。サブコンフルエント細胞を０．２ｍＭ〜６ｍＭの濃度のメラトニンと共に４８時間インキュベートした。４８時間のメラトニンとのインキュベーションの間は、培地を交換せずに、任意の分離細胞の除去を回避した。陽性対照として、３つのウェルの非処理細胞を、測定前に溶解緩衝液（アッセイで送達される）と共にインキュベートした。メラトニンとのインキュベーション期間の終わりに、各ウェルに存在する細胞培養培地の量と同等の量のＣｙｔｏＴｏｘ−ＯＮＥ試薬を添加した。２２℃（室温）での１０分のインキュベーション後、添加するＣｙｔｏＴｏｘ−ＯＮＥ試薬１００μｌ当たり５０μｌの停止溶液を添加した。プレートを１０秒間振盪させ、５６０ｎｍの励起波長及び５９０ｎｍの発光波長で蛍光を記録した（Ｓｐｅｃｔｒａｍａｘ  Ｍ２蛍光プレートリーダー、Molecular devices）。
【０１８０】
１．４．［３Ｈ］−チミジン取り込み
ＨＵＶＥＣをメラトニンと共に４８時間インキュベートし、１０ｎｇ／ｍｌのＶＥＧＦ−Ａで２４時間刺激した。刺激の２４時間後、細胞を放射活性［３Ｈ］−チミジンとインキュベートした。２時間後、培地を取り除き、５％  ＴＣＡ（トリクロロ酢酸）を使用して、細胞結合ＤＮＡを沈着させた。その後、ベータ−カウンタを使用して、［３Ｈ］−チミジンの取り込みを測定した。
【０１８１】
１．５．走化性
改良ボイデンチャンバーを使用して、走化性実験を行った。この装置は、均一なサイズの孔を含有するフィルタによって隔てられた、２つのマルチウェルチャンバーから成る。ケモカイン又は走化性因子を含有する溶液を下方／底部チャンバーに入れ、細胞懸濁液を上方チャンバーに入れる。細胞は、フィルタの孔を通して、下方チャンバーの化学誘引物質に向かって移動することができる。フィルタを通って移動した細胞と、膜の下方側に付着して残った細胞とを計測する。データは移動度（migration index）に関して表す：無作為に移動した細胞の数、即ち培地のみと、アゴニスト刺激に応じて移動した細胞の数を比較した。
【０１８２】
今までのところ、走化性実験はＨＣＡＥＣでのみ行った。これらの細胞に関して、ポリビニルプロピレン（ＰＶＰ）を含まない、孔径が８μＭの２５ｍｍ×８０ｍｍポリカーボネートフィルタ（Whatman）を使用した。移動前に、コラーゲンをフィルタにコーティングした。移動前及び移動中に、内皮細胞を２ｍＭのメラトニンと共にインキュベートした。メラトニンとのプレインキュベーションの２４時間後、非処理細胞とメラトニン処理細胞とをトリプシンで分離し、チャンバーの上方部分に、細胞懸濁液（５０万個の細胞／ｍｌ）を充填した。細胞を１０ｎｇ／ｍｌのＶＥＧＦ−Ａで刺激した。細胞を３７℃／５％  ＣＯ２で４時間移動させた。移動の終了時に、細胞をフィルタ上に固定し、ギムザで染色して、標準的な光学顕微鏡を使用して計測した。
【０１８３】
２．結果
２．１．メラトニンがヒト冠動脈内皮細胞（ＨＣＡＥＣ）及びヒト冠動脈平滑筋細胞（ＨＣＡＳＭＣ）の両方に対する抗増殖効果を示す
第１の実験において、平滑筋細胞に関して増殖キットを較正した。様々な濃度でＨＣＡＳＭＣを播種した。４日後、細胞を１０ｎｇ／ｍｌのＰＤＧＦ  ＢＢで４８時間、刺激した。結果を図６３に示す。この実験結果に基づいて、１つのウェル当たり２５００個の細胞の細胞播種濃度で全ての以下の実験を行うことを決定した。
【０１８４】
それから、メラトニンの効果は、１μＭ〜１０ｍＭの範囲の濃度でＨＣＡＳＭＣに対して試験し、増殖因子刺激の２４時間又は９６時間前に適用した。増殖因子による刺激中にもメラトニンは存在した。細胞を１０ｎｇ／ｍｌのＰＤＧＦ  ＢＢで２４時間、刺激した。０．１ｍＭまでのメラトニン濃度は、ＨＣＡＳＭＣの増殖に対する有意な効果を示さなかった（図６４）。１ｍＭのメラトニンによる細胞の２４時間前処理によって、平滑筋細胞数の有意な低減が誘導された。メラトニンのインキュベーション時間を刺激の９６時間前まで増やすと、この効果はさらに顕著であった。メラトニン誘導性の阻害は、ＰＤＧＦ−ＢＢによる刺激で弱めることはできない。これは、ＨＣＡＳＭＣに対するメラトニンの時間依存的な阻害の最初の記載である。
【０１８５】
ヒト血清の２５％での細胞の刺激によって、同様の結果が得られた（データ図示せず）。５ｍＭでメラトニンの最大阻害効果が観察された（図３）。より高い濃度では（最大１０ｍＭまで）、阻害効果の有意なさらなる増大は得ることができなかった。
【０１８６】
次に、ヒト冠動脈内皮細胞（ＨＣＡＥＣ）に対してメラトニンを試験した。初めに１つのウェル当たり３０００個の細胞濃度で細胞を播種したが、この濃度は４日間にわたって実験を行うには高すぎると思われた。そのため全ての以下の実験に対して、１つのウェル当たり１０００個の細胞濃度で細胞を播種した。
【０１８７】
サブコンフルエント細胞に対して、１μＭ〜６ｍＭの濃度でメラトニンを試験した（図６６Ａ）。ＨＣＡＥＣで得られた結果は、ＨＣＡＳＭＣで得られた結果と同程度であった。０．１ｍＭまでのメラトニン濃度では、ＨＣＡＥＣはメラトニンに感受性ではなかった。１ｍＭ〜６ｍＭのメラトニン濃度では、細胞数の劇的な減少を観察することができ、最大効果は３ｍＭ〜６ｍＭで見られた。概して、ＨＣＡＥＣは、ＨＣＡＳＭＣよりもメラトニンに対する感受性があると考えられた。ＶＥＧＦ  Ａ（１０ｎｇ／ｍｌ）による刺激は、メラトニンによって誘導された阻害効果を克服しなかった（図６６Ｂ）。
【０１８８】
総合すると、これらの結果は、メラトニンが細胞数の減少を誘導することを示す。この効果には２つの理由が考えられる：１）メラトニンが抗増殖化合物として作用する、又は２）メラトニンが細胞に対して細胞毒性である。この問題を解決するために、メラトニンでＨＣＡＥＣ及びＨＣＡＳＭＣを処理し、その後Promega製のＣｙｔｏＴｏｘ−ｏｎｅアッセイを用いて、その膜完全性を試験した（図６７）。
【０１８９】
２．２．ＨＣＡＥＣ及びＨＣＡＳＭＣに対するメラトニンの阻害効果は、細胞毒性では説明することができない
ＨＣＡＥＣ及びＨＣＡＳＭＣの両方に対するメラトニンの見込み細胞毒性効果を研究するために、メラトニン濃度を漸増しながら４８時間、２つの細胞型を処理した。それから、死細胞で放出されたＬＤＨ量を測定した。その結果は図６７に示す。
【０１９０】
これらの結果に基づき、メラトニンがこのｉｎ  ｖｉｔｒｏ設定でＨＣＡＥＣ（図６７Ａ）又はＨＣＡＳＭＣ（図６７Ｂ）のいずれに対しても検出可能な細胞毒性効果を全く誘導しないと結論付けることができる。
【０１９１】
２．３．メラトニンがＨＵＶＥＣのＤＮＡ合成を阻害する
以下の実験の目的は、メラトニンが、ＨＣＡＥＣ及びＨＣＡＳＭＣに対する効果と同様のＨＵＶＥＣに対する効果を誘導することが可能であったか否かを研究することであった。このために、この細胞型に対して、［３Ｈ］−チミジン取り込み実験を行い、ＤＮＡ合成及び増殖を評価した。メラトニン濃度を漸増しながら４８時間細胞をインキュベートし、［３Ｈ］−チミジンの取り込み前に１０ｎｇ／ｍｌのＶＥＧＦ  Ａで２４時間刺激した。結果を図５２に示す。
【０１９２】
これらの結果を考慮すると、ＨＵＶＥＣは、ＨＣＡＳＭＣ／ＨＣＡＥＣと比べて、メラトニン（及びＤＭＳＯ）に対する感受性がより高かったと結論付けることができる。０．２ｍＭの濃度で既に、ＨＵＶＥＣに対する阻害効果を示し、他の２つの細胞型では阻害効果を示さなかった。メラトニン処理によって細胞数は減少したが、ＶＥＧＦ−Ａ誘導性の［３Ｈ］−チミジン取り込みを完全に阻害したことを考慮に入れざるを得ない。この細胞は、ＤＭＳＯ（陰性対照）に対して幾らか感受性があるが、ＤＭＳＯ処理細胞でも、ＶＥＧＦ−Ａに応答性があり、ＶＥＧＦ−Ａ刺激時に［３Ｈ］−チミジンを取り込んだ。
【０１９３】
２．４．メラトニンはＨＣＡＥＣの移動潜在性に影響を与えない
ＨＣＡＥＣを２ｍＭのメラトニンで４８時間処理し、そのＶＥＧＦ−Ａ（１０ｎｇ／ｍｌ）に対する走化性反応を評価した（４時間の移動）。結果を図６９に示す。
【０１９４】
２ｍＭの濃度のメラトニン（ＨＣＡＥＣ増殖の阻害をもたらした（図６６Ｂ））は、これらの細胞の走化性反応に対する有意な効果を全く有しなかった。これまでに、１回だけしかこの実験を行っておらず、結果を確認する必要がある。
【０１９５】
４．結論
この実験の目的は、ヒト血管細胞に対するメラトニンの直接的な効果を特定すること、並びに基礎的な分子機構及び細胞機構を解明することであった。第１の実験で得られた結果ははっきりと、メラトニンが０．２ｍＭよりも高い濃度でヒト冠動脈内皮細胞（ＨＣＡＥＣ）及びヒト冠動脈平滑筋細胞（ＨＣＡＳＭＣ）の増殖を強く阻害することを示している。これまでのところメラトニンは細胞毒性効果を示しておらず、ヒト冠動脈内皮細胞の移動能を損なわない。メラトニンはヒト臍静脈内皮細胞（ＨＵＶＥＣ）に対しても同程度の効果を有し、しかもそれはより低濃度で観察することができる。
【０１９６】
本研究で示される結果ははっきりと、メラトニンがＨＣＡＥＣ、ＨＣＡＳＭＣ及びＨＵＶＥＣの増殖を強く阻害することを示している。メラトニンは細胞毒性効果を示さず、内皮増殖因子ＶＥＧＦ−Ａへの内皮細胞の移動反応を損なわない。これらのことは、メラトニンが、局所薬剤送達設定（薬剤溶出ステント）に適用される、ＰＣＩ後の再狭窄の予防に良好な候補薬剤であるという所見を裏付ける。
【図１】
0005385785.tif 000012
【図２】
0005385785.tif 000013
【図３】
0005385785.tif 000014
【図４】
0005385785.tif 000015
【図５】
0005385785.tif 000016
【図６】
0005385785.tif 000017
【図７】
0005385785.tif 000018
【図８】
0005385785.tif 000019
【図９】
0005385785.tif 000020
【図１０】
0005385785.tif 000021
【図１１】
0005385785.tif 000022
【図１２】
0005385785.tif 000023
【図１３】
0005385785.tif 000024
【図１４】
0005385785.tif 000025
【図１５】
0005385785.tif 000026
【図１６】
0005385785.tif 000027
【図１７】
0005385785.tif 000028
【図１８】
0005385785.tif 000029
【図１９】
0005385785.tif 000030
【図２０】
0005385785.tif 000031
【図２１】
0005385785.tif 000032
【図２２】
0005385785.tif 000033
【図２３】
0005385785.tif 000034
【図２４】
0005385785.tif 000035
【図２５】
0005385785.tif 000036
【図２６】
0005385785.tif 000037
【図２７】
0005385785.tif 000038
【図２８】
0005385785.tif 000039
【図２９】
0005385785.tif 000040
【図３０】
0005385785.tif 000041
【図３１】
0005385785.tif 000042
【図３２】
0005385785.tif 000043
【図３３】
0005385785.tif 000044
【図３４】
0005385785.tif 000045
【図３５】
0005385785.tif 000046
【図３６】
0005385785.tif 000047
【図３７】
0005385785.tif 000048
【図３８】
0005385785.tif 000049
【図３９】
0005385785.tif 000050
【図４０】
0005385785.tif 000051
【図４１】
0005385785.tif 000052
【図４２】
0005385785.tif 000053
【図４３】
0005385785.tif 000054
【図４４】
0005385785.tif 000055
【図４５】
0005385785.tif 000056
【図４６】
0005385785.tif 000057
【図４７】
0005385785.tif 000058
【図４８】
0005385785.tif 000059
【図４９】
0005385785.tif 000060
【図５０】
0005385785.tif 000061
【図５１】
0005385785.tif 000062
【図５２】
0005385785.tif 000063
【図５３】
0005385785.tif 000064
【図５４】
0005385785.tif 000065
【図５５】
0005385785.tif 000066
【図５６】
0005385785.tif 000067
【図５７】
0005385785.tif 000068
【図５８】
0005385785.tif 000069
【図５９】
0005385785.tif 000070
【図６０】
0005385785.tif 000071
【図６１】
0005385785.tif 000072
【図６２】
0005385785.tif 000073
【図６３】
0005385785.tif 000074
【図６４】
0005385785.tif 000075
【図６５】
0005385785.tif 000076
【図６６Ａ】
0005385785.tif 000077
【図６６Ｂ】
0005385785.tif 000078
【図６７Ａ】
0005385785.tif 000079
【図６７Ｂ】
0005385785.tif 000080
【図６８】
0005385785.tif 000081
【図６９】
0005385785.tif 000082